(57)【特許請求の範囲】
【請求項１】
（１）酸に不安定な基を有し、アルカリ水溶液に不溶又は難溶であり、酸と作用してアルカリ水溶液に溶解し得る樹脂（Ａ）、光酸発生剤（Ｂ）及び架橋剤（Ｃ）を含有し、樹脂（Ａ）の重量平均分子量が１００００以上、４００００以下である第１のレジスト組成物を、基体上に塗布し、乾燥して第１のレジスト膜を得る工程、
（２）第１のレジスト膜をプリベークする工程、
（３）第１のレジスト膜を露光処理する工程、
（４）第１のレジスト膜をポストエクスポージャーベークする工程、
（５）第１のアルカリ現像液で現像して第１のレジストパターンを得る工程、
（６）第１のレジストパターンをハードベークする工程、
（７）第１のレジストパターンの上に、第２のレジスト組成物を塗布し、乾燥して第２のレジスト膜を得る工程、
（８）第２のレジスト膜をプリベークする工程、
（９）第２のレジスト膜を露光処理する工程、
（１０）第２のレジスト膜をポストエクスポージャーベークする工程、及び、
（１１）第２のアルカリ現像液で現像して第２のレジストパターンを得る工程、
を含むレジスト処理方法。
【請求項２】
架橋剤（Ｃ）は、尿素系架橋剤、アルキレン尿素系架橋剤及びグリコールウリル系架橋剤からなる群から選ばれる少なくとも１種である請求項１記載のレジスト処理方法。
【請求項３】
架橋剤（Ｃ）の含有量は、樹脂１００質量部に対して、０.５〜３０質量部である請求項１又は２記載のレジスト処理方法。
【請求項４】
樹脂（Ａ）の酸に不安定な基は、エーテル結合のα位が４級炭素原子であるアルキルエステル又はラクトン環を有する基、あるいはカルボン酸エステルを有する基である請求項１〜３のいずれか記載のレジスト処理方法。
【請求項５】
光酸発生剤（Ｂ）は、式（Ｉ）で表される化合物である請求項１〜４のいずれか１つに記載のレジスト処理方法。
【化１】
0005086907.tif 000089
（式中、Ｒaは炭素数１〜６の直鎖または分岐の炭化水素基、あるいは炭素数３〜３０の環式炭化水素基を表し、Ｒaが環式炭化水素基である場合は、炭素数１〜６のアルキル基、炭素数１〜６のアルコキシ基、炭素数１〜４のペルフルオロアルキル基、エーテル基、エステル基、ヒドロキシ基又はシアノ基の１以上が置換されていてもよい。Ａ+は有機対イオンを表す。Ｙ1、Ｙ2は、それぞれ独立に、フッ素原子または炭素数１〜６のペルフルオロアルキル基を表す。）
【請求項６】
光酸発生剤（Ｂ）は、式（III）で表される化合物である請求項１〜４のいずれか記載のレジスト処理方法。
【化２】
0005086907.tif 000090
（式中、Ｙ1、Ｙ2は、それぞれ独立して、フッ素原子又は炭素数１〜６のペルフルオロアルキル基を表し、Ｘは−ＯＨ又は−Ｙ−ＯＨを表し（ここで、Ｙは、炭素数１〜６の直鎖又は分岐アルキレン基である）、ｎは１〜９の整数を表し、Ａ+は有機対イオンを表す。）
【請求項７】
光酸発生剤（Ｂ）は、式（IIａ）、（IIｂ）、（IIｃ）、（IIｄ）及び（IV）からなる群から選択される１種以上のカチオンを含む化合物である請求項１〜６のいずれか記載のレジスト処理方法。
【化３】
0005086907.tif 000091
0005086907.tif 000092
（式中、Ｐ1〜Ｐ5、Ｐ10〜Ｐ21は、それぞれ独立して、水素原子、水酸基、炭素数１〜１２のアルキル基又は炭素数１〜１２のアルコキシ基を表す。Ｐ6、Ｐ7は、それぞれ独立して、炭素数１〜１２のアルキル基、炭素数３〜１２のシクロアルキル基であるか、Ｐ6とＰ7とが結合して、炭素数３〜１２の２価の炭化水素基を表す。Ｐ8は水素原子を表し、Ｐ9は炭素数１〜１２のアルキル基、炭素数３〜１２のシクロアルキル基又は置換されていてもよい芳香族基を表すか、Ｐ8とＰ9とが結合して、炭素数３〜１２の２価の炭化水素基を表す。Ｄは、硫黄原子又は酸素原子を表す。ｍは、０又は１、ｒは１〜３の整数を表す。）
【請求項８】
樹脂（Ａ）の重量平均分子量が１２０００以上、４００００以下である請求項１〜７のいずれか記載のレジスト処理方法。
【発明の詳細な説明】
【技術分野】
【０００１】
本発明は、レジスト処理方法に関し、より詳細には、ダブルパターニング法及びダブルイメージング法による微細レジストパターンの形成に用いられるレジスト処理方法に関する。
【背景技術】
【０００２】
近年、リソグラフィ技術を用いた半導体の微細加工の微細化の要求がますます高まっており、レジストパターンの線幅が３２ｎｍ以下を実現するプロセスとして、ダブルパターニング法（例えば、特許文献１）やダブルイメージング法（例えば、非特許文献１）が提案されている。ここでダブルパターニング法とは、目的とするレジストパターンの２倍のスペースで、通常の露光、現像、エッチング工程を行なって１回目の転写を行なった後、そのスペース間に、再度同様の露光、現像、エッチング工程を行なって２回目の転写を行なうことにより、目的とする微細なレジストパターンを得る手法である。また、ダブルイメージング法とは、目的とするレジストパターンの２倍のスペースで、通常の露光、現像、工程を行なった後に、フリージング剤と呼ばれる薬液を用いてレジストパターンを処理し、そのスペース間に、再度同様の露光、現像を行うことにより、目的とする微細なレジストパターンを得る手法である。
【０００３】
【特許文献１】特開２００７−３１１５０８号公報
【非特許文献１】Proceedings of SPIE. Vol. 6520, 65202F (2007)
【発明の開示】
【発明が解決しようとする課題】
【０００４】
本発明の課題は、ダブルパターニング法及びダブルイメージング法を実現することができるレジスト処理方法を提供することにある。
【課題を解決するための手段】
【０００５】
本発明のレジスト処理方法は、（１）酸に不安定な基を有し、アルカリ水溶液に不溶又は難溶であり、酸と作用してアルカリ水溶液に溶解し得る樹脂（Ａ）、光酸発生剤（Ｂ）及び架橋剤（Ｃ）を含有し、樹脂（Ａ）の重量平均分子量が１００００以上、４００００以下である第１のレジスト組成物を、基体上に塗布し、乾燥して第１のレジスト膜を得る工程、
（２）第１のレジスト膜をプリベークする工程、
（３）第１のレジスト膜を露光処理する工程、
（４）第１のレジスト膜をポストエクスポージャーベークする工程、
（５）第１のアルカリ現像液で現像して第１のレジストパターンを得る工程、
（６）第１のレジストパターンをハードベークする工程、
（７）第１のレジストパターンの上に、第２のレジスト組成物を塗布し、乾燥して第２のレジスト膜を得る工程、
（８）第２のレジスト膜をプリベークする工程、
（９）第２のレジスト膜を露光処理する工程、
（１０）第２のレジスト膜をポストエクスポージャーベークする工程、及び、
（１１）第２のアルカリ現像液で現像して第２のレジストパターンを得る工程、
を含むことを特徴とする。
【０００６】
このような処理方法では、架橋剤（Ｃ）は、尿素系架橋剤、アルキレン尿素系架橋剤及びグリコールウリル系架橋剤からなる群から選ばれる少なくとも１種であることが好ましい。
また、架橋剤（Ｃ）の含有量は、樹脂１００質量部に対して、０.５〜３０質量部であることが好ましい。
さらに、樹脂（Ａ）の酸に不安定な基は、エーテル結合のα位が４級炭素原子であるアルキルエステル又はラクトン環を有する基、あるいはカルボン酸エステルを有する基であることが好ましい。
また、光酸発生剤（Ｂ）は、式（Ｉ）で表される化合物であることが好ましい。
【化１】
0005086907.tif 000002
（式中、Ｒaは炭素数１〜６の直鎖または分岐の炭化水素基、あるいは炭素数３〜３０の環式炭化水素基を表し、Ｒaが環式炭化水素基である場合は、炭素数１〜６のアルキル基、炭素数１〜６のアルコキシ基、炭素数１〜４のペルフルオロアルキル基、エーテル基、エステル基、ヒドロキシ基又はシアノ基の１以上が置換されていてもよい。Ａ+は有機対イオンを表す。Ｙ1、Ｙ2は、それぞれ独立に、フッ素原子または炭素数１〜６のペルフルオロアルキル基を表す。）
【０００７】
さらに、光酸発生剤（Ｂ）は、式（III）で表される化合物であることが好ましい。
【化２】
0005086907.tif 000003
（式中、Ｙ1、Ｙ2は、それぞれ独立して、フッ素原子又は炭素数１〜６のペルフルオロアルキル基を表し、Ｘは−ＯＨ又は−Ｙ−ＯＨを表し（ここで、Ｙは、炭素数１〜６の直鎖又は分岐アルキレン基である）、ｎは１〜９の整数を表し、Ａ+は有機対イオンを表す。）
【０００８】
特に、光酸発生剤（Ｂ）は、式（IIａ）、（IIｂ）、（IIｃ）、（IIｄ）及び（IV）からなる群から選択される１種以上のカチオンを含む化合物であることが好ましい。
【化３】
0005086907.tif 000004
0005086907.tif 000005
（式中、Ｐ1〜Ｐ5、Ｐ10〜Ｐ21は、それぞれ独立して、水素原子、水酸基、炭素数１〜１２のアルキル基又は炭素数１〜１２のアルコキシ基を表す。Ｐ6、Ｐ7は、それぞれ独立して、炭素数１〜１２のアルキル基、炭素数３〜１２のシクロアルキル基であるか、Ｐ6とＰ7とが結合して、炭素数３〜１２の２価の炭化水素基を表す。Ｐ8は水素原子を表し、Ｐ9は炭素数１〜１２のアルキル基、炭素数３〜１２のシクロアルキル基又は置換されていてもよい芳香族基を表すか、Ｐ8とＰ9とが結合して、炭素数３〜１２の２価の炭化水素基を表す。Ｄは、硫黄原子又は酸素原子を表す。ｍは、０又は１、ｒは１〜３の整数を表す。）
さらに、樹脂（Ａ）の重量平均分子量が１２０００以上、４００００以下であることが好ましい。
【発明の効果】
【０００９】
本発明のレジスト処理方法によれば、ダブルパターニング法及びダブルイメージング法を実現する、つまり、１層目のレジストパターンを、より確実かつ高精度に、所望の形状に形成するとともに、２層目以降の処理によっても１層目のレジストパターンを変形させずにその形状を保持し、結果として、非常に微細パターンを形成することが可能となる。
【発明を実施するための最良の形態】
【００１０】
本発明のレジスト処理方法に用いられるレジスト組成物は、主として、樹脂（Ａ）、光酸発生剤（Ｂ）及び架橋剤（Ｃ）を含有して構成されるものであり、特に、架橋剤（Ｃ）を含有することを特徴とする。
【００１１】
本発明のレジスト組成物における樹脂は、酸に不安定な基を有し、露光前はアルカリ水溶液に対して不溶又は難溶であり、露光により光酸発生剤（Ｂ）から発生する酸が、この樹脂中の酸に不安定な基に対して触媒的に作用して開裂し、アルカリ水溶液に溶解し得る一方、樹脂における未露光部はアルカリ不溶性のままとなるものである。これにより、このレジスト組成物を、後にアルカリ水溶液によって現像することにより、ポジ型のレジストパターンを形成することができる。ここで、アルカリ水溶液に対して不溶又は難溶とは、アルカリ水溶液の種類及び濃度等によって変動し得るが、一般に、このレジスト組成物１ｇ又は１ｍｌを溶解するために、現像液として一般に用いられるアルカリ水溶液を１００ｍｌ程度以上必要とする溶解度を意味し、溶解するとは、レジスト組成物１ｇ又は１ｍｌを溶解するために、上述のアルカリ水溶液が１００ｍｌ未満で足りるような溶解度を意味する。
【００１２】
本発明で使用される樹脂（Ａ）における酸に不安定な基とは、上述したように、後述する光酸発生剤（Ｂ）から発生する酸によって開裂する又は開裂しやすい基を意味し、このような性質を有する基であれば、特に限定されない。
例えば、エーテル結合のα位が４級炭素原子であるアルキルエステルを有する基、エーテル結合のα位が４級炭素原子であるラクトン環を有する基、アセタール型エステル及び脂環式エステル等のカルボン酸エステルを有する基等が挙げられる。なかでも、後述する光酸発生剤（Ｂ）から発生する酸の作用により、カルボキシル基を与えるものが好ましい。ここで、４級炭素原子とは、水素原子以外の置換基と結合しており、水素とは結合していない炭素原子を意味する。特に、酸に不安定な基としては、エーテル結合のα位の炭素原子が３つの炭素原子と結合した４級炭素原子であることが好ましい。
【００１３】
酸に不安定な基の１種であるカルボン酸エステルを有する基を「−ＣＯＯＲのＲエステル」として例示すると、ｔｅｒｔ−ブチルエステル（つまり、−ＣＯＯ−Ｃ(ＣＨ３)３）に代表されるエーテル結合のα位が４級炭素原子であるアルキルエステル；
メトキシメチルエステル、エトキシメチルエステル、１−エトキシエチルエステル、１−イソブトキシエチルエステル、１−イソプロポキシエチルエステル、１−エトキシプロピルエステル、１−（２−メトキシエトキシ）エチルエステル、１−（２−アセトキシエトキシ）エチルエステル、１−〔２−（１−アダマンチルオキシ）エトキシ〕エチルエステル、１−〔２−（１−アダマンタンカルボニルオキシ）エトキシ〕エチルエステル、テトラヒドロ−２−フリルエステル及びテトラヒドロ−２−ピラニルエステル等のアセタール型又はラクトン環含有エステル；
イソボルニルエステル及び１−アルキルシクロアルキルエステル、２−アルキル−２−アダマンチルエステル、１−（１−アダマンチル）−１−アルキルアルキルエステル等のエーテル結合のα位が４級炭素原子である脂環式エステル等が挙げられる。
【００１４】
このようなカルボン酸エステルを有する基としては、（メタ）アクリル酸エステル、ノルボルネンカルボン酸エステル、トリシクロデセンカルボン酸エステル、テトラシクロデセンカルボン酸エステルを有する基が挙げられる。
【００１５】
この樹脂（Ａ）は、酸に不安定な基とオレフィン性二重結合とを有するモノマーを付加重合して製造することができる。
ここで用いられるモノマーとしては、酸に不安定な基として、脂環式構造、特に橋かけ構造等の嵩高い基を含むモノマー（例えば、２−アルキル−２−アダマンチル基、１−（１−アダマンチル）−１−アルキルアルキル基等）が、得られるレジストの解像度が優れる傾向があることから好ましい。嵩高い基を含むモノマーとしては、例えば、（メタ）アクリル酸２−アルキル−２−アダマンチル、（メタ）アクリル酸１−（１−アダマンチル）−１−アルキルアルキル、５−ノルボルネン−２−カルボン酸２−アルキル−２−アダマンチル、５−ノルボルネン−２−カルボン酸１−（１−アダマンチル）−１−アルキルアルキル等が挙げられる。
【００１６】
とりわけ（メタ）アクリル酸２−アルキル−２−アダマンチルをモノマーとして用いた場合は、得られるレジストの解像度が優れる傾向があることから好ましい。
（メタ）アクリル酸２−アルキル−２−アダマンチルとしては、例えば、アクリル酸２−メチル−２−アダマンチル、メタクリル酸２−メチル−２−アダマンチル、アクリル酸２−エチル−２−アダマンチル、メタクリル酸２−エチル−２−アダマンチル、アクリル酸２−イソプロピル−２−アダマンチル、メタクリル酸２−イソプロピル−２−アダマンチル、アクリル酸２−ｎ−ブチル−２−アダマンチル等が挙げられる。
これらの中でも（メタ）アクリル酸２−エチル−２−アダマンチル又は（メタ）アクリル酸２−イソプロピル−２−アダマンチルを用いた場合、得られるレジストの感度が優れ耐熱性にも優れる傾向があることから好ましい。
【００１７】
（メタ）アクリル酸２−アルキル−２−アダマンチルは、通常、２−アルキル−２−アダマンタノール又はその金属塩とアクリル酸ハライド又はメタクリル酸ハライドとの反応により製造することができる。
【００１８】
また、本発明に用いられる樹脂（Ａ）は極性の高い置換基を有する構造単位を含むことを特徴の１つとする。このような構造単位としては、例えば、２−ノルボルネンに１つ以上の水酸基が結合したものに由来する構造単位、（メタ）アクリロニトリルに由来する構造単位、エーテル基のα位が２級炭素原子又は３級炭素原子のアルキルエステル、１−アダマンチルエステルである（メタ）アクリル酸エステル類で１以上の水酸基が結合したものに由来する構造単位、ｐ−又はｍ−ヒドロキシスチレン等のスチレン系モノマーに由来する構造単位、ラクトン環がアルキル基で置換されていてもよい（メタ）アクリロイキシ−γ−ブチロラクトンに由来する構造単位等を挙げることができる。なお、１−アダマンチルエステルは、エーテル結合のα位が４級炭素原子であるが、酸に安定な基である。
【００１９】
具体的に、極性の高い置換基を有するモノマーとしては、（メタ）アクリル酸３−ヒドロキシ−１−アダマンチル、（メタ）アクリル酸３，５−ジヒドロキシ−１−アダマンチル、α−（メタ）アクリロイキシ−γ−ブチロラクトン、β−（メタ）アクリロイキシ−γ−ブチロラクトン、以下の式（ａ）で示されるモノマー、（ｂ）で示されるモノマー、ヒドロキシスチレン等が例示される。
【００２０】
【化４】
0005086907.tif 000006
（式中、Ｒ1及びＲ2は、それぞれ独立して、水素原子又はメチル基を表し、Ｒ3及びＲ4は、それぞれ独立して、水素原子、メチル基又はトリフルオロメチル基又はハロゲン原子を表し、ｐ及びｑは、１〜３の整数を表す。ｐが２又は３のときには、Ｒ3は互いに異なる基であってもよく、ｑが２又は３のときには、Ｒ4は互いに異なる基であってもよい。）
【００２１】
なかでも、（メタ）アクリル酸３−ヒドロキシ−１−アダマンチルに由来する構造単位、（メタ）アクリル酸３，５−ジヒドロキシ−１−アダマンチルに由来する構造単位、α−（メタ）アクリロイキシ−γ−ブチロラクトンに由来する構造単位、β−（メタ）アクリロイキシ−γ−ブチロラクトンに由来する構造単位、式（ａ）で示されるモノマーに由来する構造及び式（ｂ）に示されるモノマーに由来する構造単位を含む樹脂から得られるレジストは、基板への接着性及びレジストの解像性が向上する傾向にあることから好ましい。
【００２２】
また、本発明に用いられる樹脂（Ａ）は、その他の構造単位を含んでいてもよい。例えば、アクリル酸、メタクリル酸等の遊離のカルボン酸基を有するモノマーに由来する構造単位、無水マレイン酸、無水イタコン酸等の脂肪族不飽和ジカルボン酸無水物に由来する構造単位、２−ノルボルネンに由来する構造単位、エーテル基のα位が２級炭素原子又は３級炭素原子のアルキルエステル、１−アダマンチルエステルである（メタ）アクリル酸エステル類に由来する構造単位等を挙げることができる。なお、１−アダマンチルエステルは、エーテル結合のα位が４級炭素原子であるが、酸に安定な基である。
【００２３】
（メタ）アクリル酸３−ヒドロキシ−１−アダマンチル、（メタ）アクリル酸３，５−ジヒドロキシ−１−アダマンチル等のモノマーは市販されているが、例えば、対応するヒドロキシアダマンタンを（メタ）アクリル酸又はそのハライドと反応させることにより、製造することもできる。
【００２４】
（メタ）アクリロイロキシ−γ−ブチロラクトン等のモノマーは、ラクトン環がアルキル基で置換されていてもよいα−もしくはβ−ブロモ−γ−ブチロラクトンにアクリル酸もしくはメタクリル酸を反応させるか、又はラクトン環がアルキル基で置換されていてもよいα−もしくはβ−ヒドロキシ−γ−ブチロラクトンにアクリル酸ハライドもしくはメタクリル酸ハライドを反応させることにより製造できる。
【００２５】
式（ａ）、式（ｂ）で示される構造単位を与えるモノマーとしては、例えば、以下のような水酸基を有する脂環式ラクトンの（メタ）アクリル酸エステル、それらの混合物等が挙げられる。これらのエステルは、例えば、対応する水酸基を有する脂環式ラクトンと(メタ)アクリル酸類との反応により製造することができる（例えば、特開２０００−２６４４６号公報参照）。
【化５】
0005086907.tif 000007
【００２６】
ここで、（メタ）アクリロイロキシ−γ−ブチロラクトンとしては、例えば、α−アクリロイロキシ−γ−ブチロラクトン、α−メタクリロイロキシ−γ−ブチロラクトン、α−アクリロイロキシ−β，β−ジメチル−γ−ブチロラクトン、α−メタクリロイロキシ−β，β−ジメチル−γ−ブチロラクトン、α−アクリロイロキシ−α−メチル−γ−ブチロラクトン、α−メタクリロイロキシ−α−メチル−γ−ブチロラクトン、β−アクリロイロキシ−γ−ブチロラクトン、β−メタクリロイロキシ−γ−ブチロラクトン、β−メタクリロイロキシ−α−メチル−γ−ブチロラクトン等が挙げられる。
【００２７】
ＫｒＦエキシマレーザー露光の場合は、樹脂の構造単位として、ｐ−又はｍ−ヒドロキシスチレン等のスチレン系モノマーに由来する構造単位を用いても充分な透過率を得ることができる。このような共重合樹脂を得る場合は、該当する（メタ）アクリル酸エステルモノマーとアセトキシスチレン、及びスチレンとをラジカル重合した後、酸によって脱アセチルすることによって得ることができる。
【００２８】
また、２−ノルボルネンに由来する構造単位を含む樹脂は、その主鎖に直接脂環式骨格を有するために頑丈な構造となり、ドライエッチング耐性に優れるという特性を示す。２−ノルボルネンに由来する構造単位は、例えば、対応する２−ノルボルネンの他に無水マレイン酸や無水イタコン酸のような脂肪族不飽和ジカルボン酸無水物を併用したラジカル重合により主鎖へ導入することができる。したがって、ノルボルネン構造の二重結合が開いて形成されるものは式（ｃ）で表すことができ、無水マレイン酸無水物及び無水イタコン酸無水物の二重結合が開いて形成されるものは、それぞれ式（ｄ）及び（ｅ）で表すことができる。
【化６】
0005086907.tif 000008
（式（ｃ）中、Ｒ5及び／又はＲ6は、それぞれ独立して、水素原子、炭素数１〜３のアルキル基、カルボキシル基、シアノ基もしくは−ＣＯＯＵ（Ｕはアルコール残基である）を表すか、あるいは、Ｒ5及びＲ6が結合して、−Ｃ（＝Ｏ）ＯＣ（＝Ｏ）−で示されるカルボン酸無水物残基を表す。）
【００２９】
Ｒ5及び／又はＲ6が−ＣＯＯＵである場合は、カルボキシル基がエステルとなったものであり、Ｕに相当するアルコール残基としては、例えば、置換されていてもよい炭素数１〜８程度のアルキル基、２−オキソオキソラン−３−又は−４−イル基等を挙げることができる。ここで、このアルキル基は、水酸基及び脂環式炭化水素基等が置換されていてもよい。
【００３０】
アルキル基としては、メチル基、エチル基、ｎ−プロピル基、イソプロピル基、ｎ−ブチル基、sec−ブチル基、tert−ブチル基、ペンチル基、ヘキシル基、オクチル基、２−エチルヘキシル基等が挙げられる。
水酸基が結合したアルキル基、つまり、ヒドロキシルアルキル基としては、例えば、ヒドロキシメチル基、２−ヒドロキシエチル基等が挙げられる。
脂環式炭化水素基としては、例えば、炭素数３〜３０程度のものが挙げられ、シクロプロピル、シクロブチル、シクロペンチル、シクロヘキシル、シクロヘプチル、シクロデシル、シクロヘキセニル、ビシクロブチル、ビシクロヘキシル、ビシクロオクチル、２−ノルボルニル等が挙げられる。
なお、本明細書では、いずれの化学式においても、炭素数によって異なるが、特に断りのない限り、アルキル基等の上述した基については、上記と同様のものが例示される。また、直鎖又は分岐の双方をとることができる基は、そのいずれをも含む（以下同じ）。
【００３１】
このように、酸に安定な構造単位を与えるモノマーである、式（ｃ）で示されるノルボネン構造の具体例としては、次のような化合物を挙げることができる。
２−ノルボルネン、
２−ヒドロキシ−５−ノルボルネン、
５−ノルボルネン−２−カルボン酸、
５−ノルボルネン−２−カルボン酸メチル、
５−ノルボルネン−２−カルボン酸２−ヒドロキシ−１−エチル、
５−ノルボルネン−２−メタノール、
５−ノルボルネン−２，３−ジカルボン酸無水物。
【００３２】
なお、式（ｃ）中のＲ5及び／又はＲ6の−ＣＯＯＵのＵが、エーテル結合のα位が４級炭素原子である脂環式エステル等の酸に不安定な基であれば、ノルボルネン構造を有するといえども、酸に不安定な基を有する構造単位である。
ノルボルネン構造と酸に不安定な基とを含むモノマーとしては、例えば、５−ノルボルネン−２−カルボン酸−ｔ−ブチル、５−ノルボルネン−２−カルボン酸１−シクロヘキシル−１−メチルエチル、５−ノルボルネン−２−カルボン酸１−メチルシクロヘキシル、５−ノルボルネン−２−カルボン酸２−メチル−２−アダマンチル、５−ノルボルネン−２−カルボン酸２−エチル−２−アダマンチル、５−ノルボルネン−２−カルボン酸１−（４−メチルシクロヘキシル）−１−メチルエチル、５−ノルボルネン−２−カルボン酸１−（４−ヒドロキシシクロヘキシル）−１−メチルエチル、５−ノルボルネン−２−カルボン酸１−メチル−１−（４−オキソシクロヘキシル）エチル、５−ノルボルネン−２−カルボン酸１−（１−アダマンチル）−１−メチルエチル等が例示される。
【００３３】
本発明で用いるレジスト組成物の樹脂（Ａ）では、パターニング露光用の放射線の種類や酸に不安定な基の種類等によっても変動するが、通常、樹脂における酸に不安定な基を有するモノマーに由来する構造単位の含有量を１０〜８０モル％の範囲に調整することが好ましい。
そして、酸に不安定な基を有するモノマーに由来する構造単位として、特に、（メタ）アクリル酸２−アルキル−２−アダマンチル、（メタ）アクリル酸１−（１−アダマンチル）−１−アルキルアルキルに由来する構造単位を含む場合は、この構造単位が樹脂を構成する全構造単位のうち１５モル％以上とすることにより、樹脂が脂環基を有するために頑丈な構造となり、与えるレジストのドライエッチング耐性の面で有利である。
【００３４】
なお、分子内にオレフィン性二重結合を有する脂環式化合物及び脂肪族不飽和ジカルボン酸無水物をモノマーとする場合には、これらは付加重合しにくい傾向があるので、この点を考慮し、これらは過剰に使用することが好ましい。
さらに、用いられるモノマーとしてはオレフィン性二重結合が同じでも酸に不安定な基が異なるモノマーを併用してもよいし、酸に不安定な基が同じでもオレフィン性二重結合が異なるモノマーを併用してもよいし、酸に不安定な基とオレフィン性二重結合との組合せが異なるモノマーを併用してもよい。
【００３５】
樹脂（Ａ）は、重量平均分子量が１００００以上であることが適しており、さらに、１０５００以上、１１０００以上、１１５００以上、１２０００以上であることがより好ましい。また、上限は特に限定されないが、重量平均分子量が大きすぎると、リソグラフィ性能が破綻し、欠陥が生じやすいことから、４００００以下が適しており、さらに、３９０００以下、３８０００以下、３７０００以下が好ましい。
この場合の重量平均分子量は、後述するように、ゲルパーミュエーションクロマトグラフィーにより求めることができる。
なお、本発明における樹脂（Ａ）は、例えば、重量平均分子量とガラス転移温度（Ｔｇ）との所定の相関関係が確認されており、特に、重量平均分子量が低くなると、Ｔｇの変化が漸近線をもつことが見出されている。従って、本発明においては、別の観点から、樹脂（Ａ）は、Ｔｇが１４８℃以上のものが適しており、さらに、１４９℃以上、１５０℃以上のものが好ましい。さらに、１６０℃以下のものが適しており、さらに、１５９℃以下のものが好ましい。
【００３６】
本発明で用いるレジスト組成物における光酸発生剤（Ｂ）としては、露光により酸を発生し得るものであれば特に限定されるものではなく、当該分野で公知のものを用いることができる。
例えば、光酸発生剤（Ｂ）として、式（Ｉ）で表される化合物が挙げられる。
【化７】
0005086907.tif 000009
（式中、Ｒaは炭素数１〜６の直鎖または分岐の炭化水素基、あるいは炭素数３〜３０の環式炭化水素基を表し、Ｒaが環式炭化水素基である場合は、炭素数１〜６のアルキル基、炭素数１〜６のアルコキシ基、炭素数１〜４のペルフルオロアルキル基、エーテル基、エステル基、ヒドロキシ基又はシアノ基の１以上が置換されていてもよい。Ａ+は有機対イオンを表す。Ｙ1、Ｙ2は、それぞれ独立に、フッ素原子または炭素数１〜６のペルフルオロアルキル基を表す。）
【００３７】
ここで、炭化水素としては、上述したアルキル基と同様のもの、このアルキル基のいずれかの位置に１以上の二重結合又は三重結合が導入されたものでもよい。なかでも、アルキル基が好ましい。
炭素数３〜３０の環式炭化水素基としては、芳香族基であってもよいし、なくてもよく、例えば、単環式又は２環式炭化水素基、アリール基又はアラルキル基等が挙げられる。具体的には、炭素数４〜８のシクロアルキル及びノルボルニル等、上述した脂環式炭化水素基に加えて、フェニル、インデニル、ナフチル、アダマンチル、ノルボルネニル、トリル、ベンジル等が挙げられる。
アルコキシ基としては、メトキシ、エトキシ、ｎ−プロポキシ、イソプロポキシ、ｎ−ブトキシ、sec−ブトキシ、tert−ブトキシ、ペントキシ、ヘキトキシ、オクチルオキシ、２−エチルヘキシルオキシ基等が挙げられる。
ペルフルオロアルキルとしては、トリフルオロメチル、ペルフルオロエチル、ペルフルオロブロピル、ペルフルオロブチル等が挙げられる。
【００３８】
また、光酸発生剤（Ｂ）として、例えば、下式(Ｖ)または式（ＶＩ）で表される化合物であってもよい。
【化８】
0005086907.tif 000010
（式（Ｖ）および式（ＶＩ）中、環Ｅは炭素数３〜３０の環式炭化水素基を表し、環Ｅは炭素数１〜６のアルキル基、炭素数１〜６のアルコキシ基、炭素数１〜４のペルフルオロアルキル基、炭素数１〜６のヒドロキシアルキル基、水酸基又はシアノ基で置換基されていてもよい。Ｚ’は単結合又は炭素数１〜４のアルキレン基を表す。Ａ+、Ｙ1、Ｙ2は上記と同義である。）
アルキレン基としては、以下に示す（Ｙ−１）〜（Ｙ−１２）が例示される。
【００３９】
さらに、光酸発生剤（Ｂ）として、以下の式(III)で示される化合物であってもよい。
【化９】
0005086907.tif 000011
［式中、Ｙ1、Ｙ2は、それぞれ独立して、フッ素原子又は炭素数１〜６のペルフルオロアルキル基を表し、Ｘは−ＯＨ又は−Ｙ−ＯＨを表し（ここで、Ｙは、炭素数１〜６の直鎖又は分岐アルキレン基である）、ｎは１〜９の整数を表し、Ａ+は上記と同義である。］
【００４０】
Ｙ1、Ｙ2としては、特に、フッ素原子が好ましい。
また、ｎとしては、１〜２が好ましい。
Ｙとしては、例えば、次の（Ｙ−１）〜（Ｙ−１２）等が挙げられ、なかでも（Ｙ−１）及び（Ｙ−２）が、製造が容易であることから好ましい。
【００４１】
【化１０】
0005086907.tif 000012
式（Ｉ）、（III）、（Ｖ）又は（ＶＩ）で表される化合物におけるアニオンとしては、例えば、以下の化合物が挙げられる。
【化１１】
0005086907.tif 000013
【００４２】
【化１２】
0005086907.tif 000014
【００４３】
【化１３】
0005086907.tif 000015
【００４４】
【化１４】
0005086907.tif 000016
【００４５】
【化１５】
0005086907.tif 000017
【００４６】
【化１６】
0005086907.tif 000018
【００４７】
【化１７】
0005086907.tif 000019
【００４８】
【化１８】
0005086907.tif 000020
【００４９】
【化１９】
0005086907.tif 000021
【００５０】
【化２０】
0005086907.tif 000022
【００５１】
【化２１】
0005086907.tif 000023
【００５２】
【化２２】
0005086907.tif 000024
【００５３】
【化２３】
0005086907.tif 000025
【００５４】
【化２４】
0005086907.tif 000026
【００５５】
【化２５】
0005086907.tif 000027
【００５６】
【化２６】
0005086907.tif 000028
【００５７】
【化２７】
0005086907.tif 000029
【００５８】
【化２８】
0005086907.tif 000030
【００５９】
【化２９】
0005086907.tif 000031
【００６０】
【化３０】
0005086907.tif 000032
【００６１】
【化３１】
0005086907.tif 000033
【００６２】
【化３２】
0005086907.tif 000034
【００６３】
【化３３】
0005086907.tif 000035
【００６４】
【化３４】
0005086907.tif 000036
【００６５】
【化３５】
0005086907.tif 000037
【００６６】
【化３６】
0005086907.tif 000038
【００６７】
【化３７】
0005086907.tif 000039
【００６８】
【化３８】
0005086907.tif 000040
【００６９】
【化３９】
0005086907.tif 000041
【００７０】
また、光酸発生剤として、下式(ＶII)で表される化合物であってもよい。
Ａ＋ −Ｏ３Ｓ−Ｒｂ        （ＶII）
（式中、Ｒｂは炭素数１〜６の直鎖または分岐のアルキル基又はペルフルオロアルキル基を表し、Ａ+は上記と同義である。）
Ｒｂとしては、特に、炭素数１〜６のペルフルオロアルキル基が好ましい。
式（ＶII）のアニオンの具体的な例としては、例えば、トリフルオロメタンスルホネート、ペンタフルオロエタンスルホネート、ヘプタフルオロプロパンスルホネート、パーフルオロブタンスルホネート等のイオンが挙げられる。
【００７１】
式（Ｉ）、（III)、（Ｖ）〜（VII）で示される化合物において、Ａ+の有機対イオンとしては、式（VIII）で示されるカチオンが挙げられる。
【化４０】
0005086907.tif 000042
（式（VIII）中、Ｐa〜Ｐcは、それぞれ独立して、直鎖又は分岐の炭素数１〜３０のアルキル基又は炭素数３〜３０の環式炭化水素基を表す。Ｐa〜Ｐcがアルキル基である場合には、水酸基、炭素数１〜１２のアルコキシ基、炭素数３〜１２の環式炭化水素基、エーテル基、エステル基、カルボニル基、シアノ基、アミノ基、炭素数１〜４のアルキル基置換アミノ基、アミド基の１以上を置換基として含んでいてもよく、Ｐa〜Ｐcが環式炭化水素基である場合には、水酸基、炭素数１〜１２のアルキル基又は炭素数１〜１２のアルコキシ基、エーテル基、エステル基、カルボニル基、シアノ基、アミノ基、炭素数１〜４のアルキル基置換アミノ基、アミド基の一つ以上を置換基として含んでいてもよい。）
【００７２】
特に、以下に示す式（IIａ）、式（IIｂ）、式（IIｃ）及び式（IIｄ）で示されるカチオンが例示される。
【化４１】
0005086907.tif 000043
式（IIａ）中、Ｐ1〜Ｐ3は、それぞれ独立して、水素原子、水酸基、炭素数１〜１２のアルキル基、炭素数１〜１２のアルコキシ基、エーテル基、エステル基、カルボニル基、シアノ基、炭素数１〜４のアルキル基が置換していてもよいアミノ基、アミド基を表す。
アルキル基及びアルコキシ基としては、上記と同様のものが挙げられる。
【００７３】
式（IIａ）で示されるカチオンの中でも、式（IIｅ）で示されるカチオンが製造が容易であることから好ましい。
【化４２】
0005086907.tif 000044
式（IIｅ）中、Ｐ22〜Ｐ24は、それぞれ独立して、水素原子、炭素数１〜４のアルキル基を表し、アルキル基は、直鎖でも分岐していてもよい。
【００７４】
また、Ａ+の有機対イオンとして、ヨウ素カチオンを含む式（IIｂ）で示されるカチオンであってもよい。
【化４３】
0005086907.tif 000045
式（IIｂ）中、Ｐ4、Ｐ5は、それぞれ独立して、水素原子、水酸基、炭素数１〜１２のアルキル基又は炭素数１〜１２のアルコキシ基を表す。
【００７５】
さらに、Ａ+の有機対イオンとして、式（IIｃ）で示されるカチオンであってもよい。
【化４４】
0005086907.tif 000046
【００７６】
式（IIｃ）中、Ｐ6、Ｐ7は、それぞれ独立して、炭素数１〜１２のアルキル基、炭素数３〜１２のシクロアルキル基を表し、このアルキル基は、直鎖でも分岐していてもよい。
シクロアルキル基としては、シクロプロピル基、シクロブチル基、シクロペンチル基、シクロヘキシル基、シクロヘプチル基、シクロデシル基等が挙げられる。
また、Ｐ6とＰ7とが結合して、炭素数３〜１２の２価の炭化水素基であってもよい。２価の炭化水素基に含まれる炭素原子は、任意に、カルボニル基、酸素原子、硫黄原子に置換されていてもよい。
２価の炭化水素基としては、飽和、不飽和、鎖式、環式炭化水素のいずれでもよいが、なかでも、鎖式飽和炭化水素基、特に、アルキレン基等が好ましい。アルキレン基としては、例えば、トリメチレン、テトラメチレン、ペンタメチレン、ヘキサメチレン等が挙げられる。
【００７７】
Ｐ8は水素原子を表し、Ｐ9は炭素数１〜１２のアルキル基、炭素数３〜１２のシクロアルキル基、又は置換されていてもよい芳香族基を表すか、Ｐ8とＰ9とが結合して、炭素数３〜１２の２価の炭化水素基を表す。
アルキル基、シクロアルキル基、２価の炭化水素基は、上記と同様のものが挙げられる。
芳香族基としては、炭素数６〜２０のものが好ましく、例えば、アリール基及びアラルキル基が好ましく、具体的には、フェニル、トリル、キシリル、ビフェニル、ナフチル、ベンジル、フェネチル、アントラセニル基等が挙げられる。なかでも、フェニル基、ベンジル基が好ましい。芳香族基に置換されていてもよい基としては、水酸基、炭素数１〜６のアルキル基、炭素数１〜６のヒドロキシアルキル基等が挙げられる。
【００７８】
また、Ａ+の有機対イオンとして、式（IIｄ）で示されるカチオンであってもよい。
【化４５】
0005086907.tif 000047
【００７９】
式（IIｄ）中、Ｐ10〜Ｐ21は、それぞれ独立して、水素原子、水酸基、炭素数１〜１２のアルキル基又は炭素数１〜１２のアルコキシ基を表す。このアルキル基及びアルコキシ基は、上記と同義である。Ｄは、硫黄原子又は酸素原子を表す。ｍは、０又は１を表す。
【００８０】
式（IIａ）で示されるカチオンＡ+の具体例としては、下記式で示されるカチオンが挙げられる。
【００８１】
【化４６】
0005086907.tif 000048
【００８２】
【化４７】
0005086907.tif 000049
【００８３】
【化４８】
0005086907.tif 000050
【００８４】
式（IIｂ）で示されるカチオンＡ+の具体例としては、下記式で示されるカチオンが挙げられる。
【化４９】
0005086907.tif 000051
【００８５】
式（IIｃ）で示されるカチオンＡ+の具体例としては、下記式で示されるカチオンが挙げられる。
【化５０】
0005086907.tif 000052
【００８６】
【化５１】
0005086907.tif 000053
【００８７】
【化５２】
0005086907.tif 000054
【００８８】
式（IIｄ）で示されるカチオンＡ+の具体例としては、下記式で示されるカチオンが挙げられる。
【００８９】
【化５３】
0005086907.tif 000055
【００９０】
【化５４】
0005086907.tif 000056
【００９１】
【化５５】
0005086907.tif 000057
【００９２】
また、式（Ｉ）、（III）、（Ｖ）〜（ＶＩＩ)で示される化合物において、Ａ+として、式（ＩＶ）で示されるカチオンであってもよい。
【化５６】
0005086907.tif 000058
（式中、ｒは１〜３の整数である。）
式（ＩＶ）中、ｒは、特に、１〜２であることが好ましく、２であることが最も好ましい。
水酸基の結合位置は、特に限定されないが、容易に入手可能で低価格であることから、４位の位置であることが好ましい。
【００９３】
式（ＩＶ）で示されるカチオンの具体例としては、下記式で示されるものが挙げられる。
【化５７】
0005086907.tif 000059
【００９４】
特に、本発明の式（Ｉ）又は（III)で示される化合物として、式（IＸａ）〜（IＸｅ）で示されるものが、優れた解像度及びパターン形状を示す化学増幅型のレジスト組成物を与える光酸発生剤となることから好ましい。
【化５８】
0005086907.tif 000060
（式中、Ｐ６〜Ｐ９及びＰ22〜Ｐ24、Ｙ1、Ｙ2は上記と同義、Ｐ25〜Ｐ27は、互いに独立に、水素原子、炭素数１〜４のアルキル基を表す。）
【００９５】
なかでも、以下の化合物は、製造が容易であることから好適に用いられる。
【化５９】
0005086907.tif 000061
【００９６】
式（Ｉ）、（III)、（Ｖ）〜（VII)の化合物は、例えば、特開２００６−２５７０７８号公報に記載された方法及びそれに準じた方法によって製造することができる。
【００９７】
特に、式（Ｖ）または式（ＶＩ）の製造方法としては、例えば、式（１）または式（２）で表される塩と、
【化６０】
0005086907.tif 000062
（式中、Ｚ’及びＥは上記と同義、Ｍは、Ｌｉ、Ｎａ、Ｋ又はＡｇを表す。）
式（３）で表されるオニウム塩とを、
Ａ＋  Ｚ−        （３）
（式中、Ａ+は、上記と同義、ＺはＦ、Ｃｌ、Ｂｒ、Ｉ、ＢＦ4、ＡｓＦ6、ＳｂＦ6、ＰＦ6、又はＣｌＯ4を表す。）
それぞれ、例えば、アセトニトリル、水、メタノール等の不活性溶媒中にて、０℃〜１５０℃程度の温度範囲、好ましくは０℃〜１００℃程度の温度範囲にて攪拌して反応させる方法等が挙げられる。
【００９８】
式（３）のオニウム塩の使用量としては、通常、式（１）または式（２）で表される塩１モルに対して、０．５〜２モル程度である。これらの化合物（Ｖ）又は（ＶＩ）は再結晶で取り出してもよいし、水洗して精製してもよい。
【００９９】
式（Ｖ）または式（ＶＩ）の製造に用いられる式（１）または式（２）で表される塩の製造方法としては、例えば、先ず、式（４）または式（５）
【化６１】
0005086907.tif 000063
（式（４）および式（５）中、Ｅ及びＺ’は上記と同義。）
で表されるアルコールと、式（６）
Ｍ＋ −Ｏ３ＳＣＦ２ＣＯＯＨ        （６）
（式（６）中、Ｍは、上記と同義。）
で表されるカルボン酸とを、それぞれエステル化反応させる方法が挙げられる。
【０１００】
別法としては、式（４）または式（５）で表されるアルコールと
式（７）
ＦＯ２ＳＣＦ２ＣＯＯＨ        （７）
で表されるカルボン酸とを、それぞれエステル化反応した後、ＭＯＨ（Ｍは、上記と同義）で加水分解して式（１）または式（２）で表される塩を得る方法もある。
【０１０１】
前記エステル化反応は、通常、ジクロロエタン、トルエン、エチルベンゼン、モノクロロベンゼン、アセトニトリル等の非プロトン性溶媒中にて、２０℃〜２００℃程度の温度範囲、好ましくは、５０℃〜１５０℃程度の温度範囲で攪拌して行えばよい。エステル化反応においては、通常は酸触媒としてｐ−トルエンスルホン酸などの有機酸及び／又は硫酸等の無機酸を添加する。
また、エステル化反応は、ディーンスターク装置を用いるなどして、脱水しながら実施すると、反応時間が短縮化される傾向があることから好ましい。
【０１０２】
エステル化反応における式（６）で表されるカルボン酸の使用量としては、式（４）または式（５）で表されるアルコール１モルに対して、０．２〜３モル程度、好ましくは０．５〜２モル程度である。エステル化反応における酸触媒は触媒量でも溶媒に相当する量でもよく、通常、０．００１モル程度〜５モル程度である。
【０１０３】
さらに、式（Ｖ）または式（１）で表される塩を還元して式（ＶI）または式（２）で表される塩を得る方法もある。
このような還元反応は、例えば、水、アルコール、アセトニトリル、Ｎ，Ｎ−ジメチルホルムアミド、ジグライム、テトラヒドロフラン、ジエチルエーテル、ジクロロメタン、１，２−ジメトキシエタン、ベンゼンなどの溶媒中にて、水素化ホウ素ナトリウム、水素化ホウ素亜鉛、トリ第二ブチル水素化ホウ素リチウム、ボランなどの水素化ホウ素化合物、リチウムトリｔ−ブトキシアルミニウムヒドリド、ジイソブチルアルミニウムヒドリドなどの水素化アルミニウム化合物、Ｅｔ３ＳｉＨ、Ｐｈ２ＳｉＨ２などの有機水素化ケイ素化合物、Ｂｕ３ＳｎＨなどの有機水素化スズ化合物等の還元剤を用いて行うことができる。−８０℃〜１００℃程度の温度範囲、好ましくは、−１０℃〜６０℃程度の温度範囲で攪拌して反応させることができる。
【０１０４】
また、光酸発生剤（Ｂ）として、以下の（Ｂ１）及び（Ｂ２）に示す光酸発生剤を用いてもよい。
（Ｂ１）としては、カチオンに水酸基を有し、露光により酸を発生させるものであれば特に限定されない。このようなカチオンとしては、例えば、上述した式（ＩＶ）で表されるものが挙げられる。
（Ｂ１）におけるアニオンは、特に限定されず、例えば、オニウム塩系酸発生剤のアニオンとして知られているものを適宜用いることができる。
例えば、一般式（Ｘ−１）で表されるアニオン、一般式（Ｘ−２）、（Ｘ−３）又は（Ｘ−４）で表されるアニオン等を用いることができる。
【化６２】
0005086907.tif 000064
（式中、Ｒ７は、直鎖、分岐鎖もしくは環状のアルキル基又はフッ素化アルキル基を表す。Ｘａは、少なくとも１つの水素原子がフッ素原子で置換された炭素数２〜６のアルキレン基を表し；Ｙａ、Ｚａは、それぞれ独立に、少なくとも１つの水素原子がフッ素原子で置換された炭素数１〜１０のアルキル基を表す。Ｒ１０は置換もしくは非置換の炭素数１〜２０の直鎖状、分岐状又は環状のアルキル基又は置換もしくは非置換の炭素数６〜１４のアリール基を示す。）
【０１０５】
直鎖もしくは分岐鎖状のアルキル基としては、炭素数１〜１０であることが好ましく、炭素数１〜８であることがさらに好ましく、炭素数１〜４であることが最も好ましい。
環状のアルキル基としてのＲ７は、炭素数４〜１５、さらに４〜１２、炭素数４〜１０、５〜１０、６〜１０であることがより好ましい。
フッ素化アルキル基としては、炭素数１〜１０であることが好ましく、炭素数１〜８であることがさらに好ましく、炭素数１〜４であることが最も好ましい。
また、フッ化アルキル基のフッ素化率（フッ素化前のアルキル基中の全水素原子数に対する、フッ素化により置換したフッ素原子の数の割合、以下同様。）は、好ましくは１０〜１００％、さらに好ましくは５０〜１００％であり、特に水素原子をすべてフッ素原子で置換したものが、酸の強度が強くなるので好ましい。
Ｒ７としては、直鎖もしくは環状のアルキル基又はフッ素化アルキル基であることがより好ましい。
【０１０６】
一般式（Ｘ−２）において、Ｘａは、少なくとも１つの水素原子がフッ素原子で置換された直鎖状又は分岐鎖状のアルキレン基であり、アルキレン基の炭素数は、好ましくは２〜６であり、より好ましくは炭素数３〜５、最も好ましくは炭素数３である。
一般式（Ｘ−３）において、Ｙａ、Ｚａは、それぞれ独立に、少なくとも１つの水素原子がフッ素原子で置換された直鎖状又は分岐鎖状のアルキル基であり、アルキル基の炭素数は、好ましくは１〜１０であり、より好ましくは炭素数１〜７、最も好ましくは炭素数１〜３である。
Ｘａのアルキレン基の炭素数又はＹａ、Ｚａのアルキル基の炭素数は、上記炭素数の範囲内において、レジスト溶媒への溶解性も良好である等の理由により、小さいほど好ましい。
【０１０７】
また、Ｘａのアルキレン基又はＹａ、Ｚａのアルキル基において、フッ素原子で置換されている水素原子の数が多いほど、酸の強度が強くなり、また２００ｎｍ以下の高エネルギー光や電子線に対する透明性が向上するので好ましい。アルキレン基又はアルキル基のフッ素化率は、好ましくは７０〜１００％、さらに好ましくは９０〜１００％であり、最も好ましくは、全ての水素原子がフッ素原子で置換されたパーフルオロアルキレン基又はパーフルオロアルキル基である。
【０１０８】
アリール基としては、フェニル、トリル、キシリル、クメニル、メシチル、ナフチル、ビフェニル、アントリル、フェナントリル等が挙げられる。
アルキル基及びアリール基に置換してもよい置換基としては、例えば、水酸基、炭素数１〜１２のアルキル基又は炭素数１〜１２のアルコキシ基、エーテル基、エステル基、カルボニル基、シアノ基、アミノ基、炭素数１〜４のアルキル基置換アミノ基、アミド基の１つ以上を置換基等が挙げられる。
なお、（Ｂ１）のアニオンとして、式（Ｉ）等においてＡ＋で表されたアニオンと組み合わせてもよい。
【０１０９】
（Ｂ１）としては、アニオンが上述した式（Ｘ−１）で表されるものが好ましく、特に、Ｒ7がフッ素化アルキル基であるものがより好ましい。
例えば、（Ｂ１）として、以下に示す光酸発生剤が例示される。
【化６３】
0005086907.tif 000065
【０１１０】
【化６４】
0005086907.tif 000066
【０１１１】
【化６５】
0005086907.tif 000067
【０１１２】
（Ｂ２）としては、カチオンに水酸基を有さないものであれば特に限定されず、これまで化学増幅型レジスト用の酸発生剤として提案されているものを使用することができる。
このような酸発生剤としては、ヨードニウム塩やスルホニウム塩等のオニウム塩系酸発生剤、オキシムスルホネート系酸発生剤、ビスアルキル又はビスアリールスルホニルジアゾメタン類、ポリ（ビススルホニル）ジアゾメタン類等のジアゾメタン系酸発生剤、ニトロベンジルスルホネート系酸発生剤、イミノスルホネート系酸発生剤、ジスルホン系酸発生剤等多種のものが挙げられる。
【０１１３】
オニウム塩系酸発生剤として、例えば、一般式（ＸＩ）で表される酸発生剤を好適に用いることができる。
【化６６】
0005086907.tif 000068
（式中、Ｒ５１は、直鎖、分岐鎖もしくは環状のアルキル基、又は直鎖、分岐鎖もしくは環状のフッ素化アルキル基を表し；Ｒ５２は、水素原子、水酸基、ハロゲン原子、直鎖もしくは分岐鎖状のアルキル基、直鎖もしくは分岐鎖状のハロゲン化アルキル基、又は直鎖もしくは分岐鎖状のアルコキシ基であり；Ｒ５３は置換基を有していてもよいアリール基であり；ｔは１〜３の整数である。）
【０１１４】
一般式（ＸＩ）において、Ｒ５１は、上述した置換基Ｒ7と同様の炭素数、フッ素化率等を例示することができる。
Ｒ５１としては、直鎖状のアルキル基又はフッ素化アルキル基であることが最も好ましい。
【０１１５】
ハロゲン原子としては、フッ素原子、臭素原子、塩素原子、ヨウ素原子等が挙げられ、フッ素原子が好ましい。
Ｒ５２において、アルキル基は、直鎖又は分岐鎖状であり、その炭素数は好ましくは１〜５、特に１〜４、さらには１〜３であることが好ましい。
Ｒ５２において、ハロゲン化アルキル基は、アルキル基中の水素原子の一部又は全部がハロゲン原子で置換された基である。ここでのアルキル基及び置換するハロゲン原子は、上記と同様のものが挙げられる。ハロゲン化アルキル基において、水素原子の全個数の５０〜１００％がハロゲン原子で置換されていることが好ましく、全て置換されていることがより好ましい。
Ｒ５２において、アルコキシ基としては、直鎖状又は分岐鎖状であり、その炭素数は好ましくは１〜５、特に１〜４、さらには１〜３であることが好ましい。
Ｒ５２は、これらのなかでも水素原子が好ましい。
【０１１６】
Ｒ５３としては、ＡｒＦエキシマレーザー等の露光光の吸収の観点から、フェニル基が好ましい。
アリール基における置換基としては、水酸基、低級アルキル基（直鎖又は分岐鎖状であり、例えば、炭素数１〜６、より好ましくは炭素数１〜４、特にメチル基が好ましい）、低級アルコキシ基等を挙げることができる。
Ｒ５３のアリール基としては、置換基を有しないものがより好ましい。
ｔは１〜３の整数であり、２又は３であることが好ましく、特に３であることが望ましい。
【０１１７】
式（ＸＩ）で表される酸発生剤としては、例えば、以下の化合物が挙げられる。
【化６７】
0005086907.tif 000069
【０１１８】
また、オニウム塩系酸発生剤として、例えば、一般式（XII）及び（XIII）で表される酸発生剤を用いてもよい。
【０１１９】
【化６８】
0005086907.tif 000070
（式中、Ｒ２１〜Ｒ２３及びＲ２５〜Ｒ２６は、それぞれ独立して、アリール基又はアルキル基を表し；Ｒ２４は、直鎖、分岐又は環状のアルキル基又はフッ素化アルキル基を表し；Ｒ２１〜Ｒ２３のうち少なくとも１つはアリール基を表し、Ｒ２５〜Ｒ２６のうち少なくとも１つはアリール基を表す。）
【０１２０】
Ｒ２１〜Ｒ２３として、２以上がアリール基であることが好ましく、Ｒ２１〜Ｒ２３のすべてがアリール基であることが最も好ましい。
Ｒ２１〜Ｒ２３のアリール基としては、例えば、炭素数６〜２０のアリール基であって、このアリール基は、その水素原子の一部又は全部がアルキル基、アルコキシ基、ハロゲン原子等で置換されていてもよい。アリール基としては、安価に合成可能なことから、炭素数６〜１０のアリール基が好ましい。具体的には、フェニル基、ナフチル基が挙げられる。
アリール基の水素原子が置換されていてもよいアルキル基としては、炭素数１〜５のアルキル基が好ましく、メチル基、エチル基、プロピル基、ｎ−ブチル基、ｔｅｒｔ−ブチル基であることが最も好ましい。
【０１２１】
アリール基の水素原子が置換されていてもよいアルコキシ基としては、炭素数１〜５のアルコキシ基が好ましく、メトキシ基、エトキシ基が最も好ましい。
アリール基の水素原子が置換されていてもよいハロゲン原子としては、フッ素原子であることが好ましい。
Ｒ２１〜Ｒ２３のアルキル基としては、例えば、炭素数１〜１０の直鎖状、分岐状又は環状のアルキル基等が挙げられる。解像性に優れる点から、炭素数１〜５であることが好ましい。具体的には、メチル基、エチル基、ｎ−プロピル基、イソプロピル基、ｎ−ブチル基、イソブチル基、ｎ−ペンチル基、シクロペンチル基、ヘキシル基、シクロヘキシル基、ノニル基、デカニル基等が挙げられ、解像性に優れ、また安価に合成可能なことから好ましいものとして、メチル基を挙げることができる。
これらの中で、Ｒ２１〜Ｒ２３は、それぞれ、フェニル基又はナフチル基であることが最も好ましい。
Ｒ２４は、上記Ｒ７と同様のものが例示される。
【０１２２】
Ｒ２５〜Ｒ２６として、すべてがアリール基であることが好ましい。
これらの中で、Ｒ２５〜Ｒ２６はすべてフェニル基であることが最も好ましい。
【０１２３】
式（XII）及び（XIII）で表されるオニウム塩系酸発生剤の具体例としては、
ジフェニルヨードニウムのトリフルオロメタンスルホネート又はノナフルオロブタンスルホネート、ビス（４−ｔｅｒｔ−ブチルフェニル）ヨードニウムのトリフルオロメタンスルホネート又はノナフルオロブタンスルホネート、
トリフェニルスルホニウムのトリフルオロメタンスルホネート、そのヘプタフルオロプロパンスルホネート又はそのノナフルオロブタンスルホネート、
トリ（４−メチルフェニル）スルホニウムのトリフルオロメタンスルホネート、そのヘプタフルオロプロパンスルホネート又はそのノナフルオロブタンスルホネート、
ジメチル（４−ヒドロキシナフチル）スルホニウムのトリフルオロメタンスルホネート、そのヘプタフルオロプロパンスルホネート又はそのノナフルオロブタンスルホネート、
モノフェニルジメチルスルホニウムのトリフルオロメタンスルホネート、そのヘプタフルオロプロパンスルホネート又はそのノナフルオロブタンスルホネート、
ジフェニルモノメチルスルホニウムのトリフルオロメタンスルホネート、そのヘプタフルオロプロパンスルホネート又はそのノナフルオロブタンスルホネート、
（４−メチルフェニル）ジフェニルスルホニウムのトリフルオロメタンスルホネート、そのヘプタフルオロプロパンスルホネート又はそのノナフルオロブタンスルホネート、
（４−メトキシフェニル）ジフェニルスルホニウムのトリフルオロメタンスルホネート、そのヘプタフルオロプロパンスルホネート又はそのノナフルオロブタンスルホネート、
トリ（４−ｔｅｒｔ−ブチル）フェニルスルホニウムのトリフルオロメタンスルホネート、そのヘプタフルオロプロパンスルホネート又はそのノナフルオロブタンスルホネート、
ジフェニル（１−（４−メトキシ）ナフチル）スルホニウムのトリフルオロメタンスルホネート、そのヘプタフルオロプロパンスルホネート又はそのノナフルオロブタンスルホネート、
ジ（１−ナフチル）フェニルスルホニウムのトリフルオロメタンスルホネート、そのヘプタフルオロプロパンスルホネート又はそのノナフルオロブタンスルホネート、
１−（４−ｎ−ブトキシナフチル）テトラヒドロチオフェニウムのパーフルオロオクランスルホネート、その２−ビシクロ[２．２．１]ヘプト−２−イル−１，１，２，２−テトラフルオロエタンスルホネート、
Ｎ−ノナフルオロブタンスルホニルオキシビシクロ[２．２．１]ヘプト−５−エン−２，３−ジカルボキシイミド等が挙げられる。
また、これらのオニウム塩のアニオンがメタンスルホネート、ｎ−プロパンスルホネート、ｎ−ブタンスルホネート、ｎ−オクタンスルホネートに置き換えたオニウム塩も用いることができる。
【０１２４】
また、一般式（XII）又は（XIII）において、アニオンを式（Ｘ−１）〜（Ｘ−３）で表されるアニオンに置き換えたオニウム塩系酸発生剤も用いることができる。
【０１２５】
さらに、以下に示す化合物を用いてもよい。
【化６９】
0005086907.tif 000071
【０１２６】
オキシムスルホネート系酸発生剤は、式（XIV）で表される基を少なくとも１つ有する化合物であって、放射線の照射によって酸を発生する特性を有するものである。この様なオキシムスルホネート系酸発生剤は、化学増幅型レジスト組成物用として多用されているので、任意に選択して用いることができる。
【化７０】
0005086907.tif 000072
式中、Ｒ３１、Ｒ３２はそれぞれ独立に有機基を表す。
【０１２７】
Ｒ３１、Ｒ３２の有機基は、炭素原子を含む基であり、炭素原子以外の原子（例えば、水素原子、酸素原子、窒素原子、硫黄原子、ハロゲン原子を有していてもよい。
Ｒ３１の有機基としては、直鎖、分岐又は環状のアルキル基又はアリール基が好ましい。これらのアルキル基、アリール基は置換基を有していてもよい。この置換基としては、特に制限はなく、例えば、フッ素原子、炭素数１〜６の直鎖、分岐又は環状のアルキル基等が挙げられる。
アルキル基としては、炭素数１〜２０が好ましく、炭素数１〜１０がより好ましく、炭素数１〜８がさらに好ましく、炭素数１〜６が特に好ましく、炭素数１〜４が最も好ましい。アルキル基としては、特に、部分的又は完全にハロゲン化されたアルキル基（以下、ハロゲン化アルキル基ということがある）が好ましい。なお、部分的にハロゲン化されたアルキル基とは、水素原子の一部がハロゲン原子で置換されたアルキル基を意味し、完全にハロゲン化されたアルキル基とは、水素原子の全部がハロゲン原子で置換されたアルキル基を意味する。ハロゲン原子としては、フッ素原子、塩素原子、臭素原子、ヨウ素原子等が挙げられ、特にフッ素原子が好ましい。すなわち、ハロゲン化アルキル基は、フッ素化アルキル基であることが好ましい。
アリール基は、炭素数４〜２０が好ましく、炭素数４〜１０がより好ましく、炭素数６〜１０が最も好ましい。アリール基としては、特に、部分的又は完全にハロゲン化されたアリール基が好ましい。
Ｒ３１としては、特に、置換基を有さない炭素数１〜４のアルキル基、又は炭素数１〜４のフッ素化アルキル基が好ましい。
【０１２８】
Ｒ３２の有機基としては、直鎖、分岐又は環状のアルキル基、アリール基又はシアノ基が好ましい。Ｒ３２のアルキル基、アリール基としては、Ｒ３１で挙げたアルキル基、アリール基と同様のものが挙げられる。
Ｒ３２としては、特に、シアノ基、置換基を有さない炭素数１〜８のアルキル基、又は炭素数１〜８のフッ素化アルキル基が好ましい。
【０１２９】
オキシムスルホネート系酸発生剤として、さらに好ましいものとしては、式（XVII）又は（XVIII）で表される化合物が挙げられる。
【化７１】
0005086907.tif 000073
式（XVII）中、Ｒ３３は、シアノ基、置換基を有さないアルキル基又はハロゲン化アルキル基である。Ｒ３４はアリール基である。Ｒ３５は置換基を有さないアルキル基又はハロゲン化アルキル基である。
式（XVIII）中、Ｒ３６はシアノ基、置換基を有さないアルキル基又はハロゲン化アルキル基である。Ｒ３７は２又は３価の芳香族炭化水素基である。Ｒ３８は置換基を有さないアルキル基又はハロゲン化アルキル基である。ｗは２又は３、好ましくは２である。
【０１３０】
一般式（XVII）において、Ｒ３３の置換基を有さないアルキル基又はハロゲン化アルキル基は、炭素数が１〜１０であることが好ましく、炭素数１〜８がより好ましく、炭素数１〜６が最も好ましい。
Ｒ３３としては、ハロゲン化アルキル基が好ましく、フッ素化アルキル基がより好ましい。
Ｒ３３におけるフッ素化アルキル基は、アルキル基の水素原子が５０％以上フッ素化されていることが好ましく、より好ましくは７０％以上、さらに好ましくは９０％以上フッ素化されていることが好ましい。最も好ましくは、水素原子が１００％フッ素置換された完全フッ素化アルキル基である。発生する酸の強度が高まるためである。
【０１３１】
Ｒ３４のアリール基としては、フェニル基、ビフェニル基、フルオレニル基、ナフチル基、アントラセル基、フェナントリル基等、芳香族炭化水素の環から水素原子を１つ除いた基、及びこれらの基の環を構成する炭素原子の一部が酸素原子、硫黄原子、窒素原子等のヘテロ原子で置換されたヘテロアリール基等が挙げられる。これらのなかでも、フルオレニル基が好ましい。
Ｒ３４のアリール基は、炭素数１〜１０のアルキル基、ハロゲン化アルキル基、アルコキシ基等の置換基を有していてもよい。この置換基におけるアルキル基又はハロゲン化アルキル基は、炭素数が１〜８であることが好ましく、炭素数１〜４がさらに好ましい。また、このハロゲン化アルキル基は、フッ素化アルキル基であることが好ましい。
Ｒ３５の置換基を有さないアルキル基又はハロゲン化アルキル基は、上述したＲ３３と同様のものが例示される。
【０１３２】
一般式（XVIII）において、Ｒ３６の置換基を有さないアルキル基又はハロゲン化アルキル基としては、上記Ｒ３３と同様のものが挙げられる。
Ｒ３７の２又は３価の芳香族炭化水素基としては、上記Ｒ３４のアリール基からさらに１又は２個の水素原子を除いた基が挙げられる。
Ｒ３８の置換基を有さないアルキル基又はハロゲン化アルキル基としては、上記Ｒ３５と同様のものが挙げられる。
【０１３３】
オキシムスルホネート系酸発生剤の具体例としては、特開２００７−２８６１６１号公報の段落［０１２２］に記載の化合物、特開平９−２０８５５４号公報における段落［００１２］〜［００１４］の［化１８］〜［化１９］に開示されているオキシムスルホネート系酸発生剤、ＷＯ２００４／０７４２４２Ａ２の第６５〜８５頁目のＥｘａｍｐｌｅ１〜４０に開示されているオキシムスルホネート系酸発生剤等を用いてもよい。
また、好適なものとして以下のものを例示することができる。
【０１３４】
【化７２】
0005086907.tif 000074
【０１３５】
ジアゾメタン系酸発生剤のうち、ビスアルキル又はビスアリールスルホニルジアゾメタン類の具体例としては、ビス（イソプロピルスルホニル）ジアゾメタン、ビス（ｐ−トルエンスルホニル）ジアゾメタン、ビス（１，１−ジメチルエチルスルホニル）ジアゾメタン、ビス（シクロヘキシルスルホニル）ジアゾメタン、ビス（２，４−ジメチルフェニルスルホニル）ジアゾメタン等が挙げられる。
また、特開平１１−０３５５５１号公報、特開平１１−０３５５５２号公報、特開平１１−０３５５７３号公報に開示されているジアゾメタン系酸発生剤も好適に用いることができる。
ポリ（ビススルホニル）ジアゾメタン類としては、例えば、特開平１１−３２２７０７号公報に開示されている、１，３−ビス（フェニルスルホニルジアゾメチルスルホニル）プロパン、１，４−ビス（フェニルスルホニルジアゾメチルスルホニル）ブタン、１，６−ビス（フェニルスルホニルジアゾメチルスルホニル）ヘキサン、１，１０−ビス（フェニルスルホニルジアゾメチルスルホニル）デカン、１，２−ビス（シクロヘキシルスルホニルジアゾメチルスルホニル）エタン、１，３−ビス（シクロヘキシルスルホニルジアゾメチルスルホニル）プロパン、１，６−ビス（シクロヘキシルスルホニルジアゾメチルスルホニル）ヘキサン、１，１０−ビス（シクロヘキシルスルホニルジアゾメチルスルホニル）デカン等を挙げることができる。
【０１３６】
上記の中でも、（Ｂ２）成分としてフッ素化アルキルスルホン酸イオンをアニオンとするオニウム塩を用いることが好ましい。
本発明においては、光酸発生剤は、いずれも単独で又は２種以上混合して用いることができる。
本発明で用いられるレジスト組成物は、その全固形分量を基準に、樹脂（Ａ）を７０〜９９.９重量％程度、光酸発生剤を０．１〜３０重量％程度、０．１〜２０重量％程度、さらに１〜１０重量％程度の範囲で含有することが好ましい。この範囲とすることにより、パターン形成が充分に行うことができるとともに、均一な溶液が得られ、保存安定性が良好となる。
【０１３７】
架橋剤（Ｃ）としては、特に限定されるものではなく、当該分野で用いらる架橋剤の中から適宜選択して用いることができる。
具体的には、アセトグアナミン、ベンゾグアナミン、尿素、エチレン尿素、プロピレン尿素、グリコールウリル等のアミノ基含有化合物に、ホルムアルデヒド又はホルムアルデヒドと低級アルコールとを反応させ、アミノ基の水素原子をヒドロキシメチル基又は低級アルコキシメチル基で置換した化合物；エチレンオキシド構造部分を２つ以上有する脂肪族炭化水素等が挙げられる。これらのうち、特に、尿素を用いたものを尿素系架橋剤、エチレン尿素及びプロピレン尿素等のアルキレン尿素を用いたものをアルキレン尿素系架橋剤、グリコールウリルを用いたものをグリコールウリル系架橋剤と称し、なかでも、尿素系架橋剤、アルキレン尿素系架橋剤及びグリコールウリル系架橋剤等が好ましく、グリコールウリル系架橋剤がより好ましい。
【０１３８】
尿素系架橋剤としては、尿素とホルムアルデヒドとを反応させて、アミノ基の水素原子をヒドロキシメチル基で置換した化合物、尿素とホルムアルデヒドと低級アルコールとを反応させて、アミノ基の水素原子を低級アルコキシメチル基で置換した化合物等が挙げられる。具体的には、ビスメトキシメチル尿素、ビスエトキシメチル尿素、ビスプロポキシメチル尿素、ビスブトキシメチル尿素等が挙げられる。なかでもビスメトキシメチル尿素が好ましい。
【０１３９】
アルキレン尿素系架橋剤としては、一般式（XIX）で表される化合物が挙げられる。
【０１４０】
【化７３】
0005086907.tif 000075
式中、Ｒ８とＲ９は、それぞれ独立に、水酸基又は低級アルコキシ基であり、Ｒ８’とＲ９’は、それぞれ独立に、水素原子、水酸基又は低級アルコキシ基であり、ｖは０又は１〜２の整数である。
Ｒ８’とＲ９’が低級アルコキシ基であるとき、好ましくは炭素数１〜４のアルコキシ基であり、直鎖状でもよく分岐状でもよい。Ｒ８’とＲ９’は同じであってもよく、互いに異なっていてもよい。同じであることがより好ましい。
Ｒ８とＲ９が低級アルコキシ基であるとき、好ましくは炭素数１〜４のアルコキシ基であり、直鎖状でもよく分岐状でもよい。Ｒ８とＲ９は同じであってもよく、互いに異なっていてもよい。同じであることがより好ましい。
ｖは０又は１〜２の整数であり、好ましくは０又は１である。
アルキレン尿素系架橋剤としては、特に、ｖが０である化合物（エチレン尿素系架橋剤）及び／又はｖが１である化合物（プロピレン尿素系架橋剤）が好ましい。
【０１４１】
上記一般式（XIII）で表される化合物は、アルキレン尿素とホルマリンを縮合反応させることにより、また、この生成物を低級アルコールと反応させることにより得ることができる。
【０１４２】
アルキレン尿素系架橋剤の具体例としては、モノ及び／又はジヒドロキシメチル化エチレン尿素、モノ及び／又はジメトキシメチル化エチレン尿素、モノ及び／又はジエトキシメチル化エチレン尿素、モノ及び／又はジプロポキシメチル化エチレン尿素、モノ及び／又はジブトキシメチル化エチレン尿素等のエチレン尿素系架橋剤；モノ及び／又はジヒドロキシメチル化プロピレン尿素、モノ及び／又はジメトキシメチル化プロピレン尿素、モノ及び／又はジエトキシメチル化プロピレン尿素、モノ及び／又はジプロポキシメチル化プロピレン尿素、モノ及び／又はジブトキシメチル化プロピレン尿素等のプロピレン尿素系架橋剤；１，３−ジ（メトキシメチル）４，５−ジヒドロキシ−２−イミダゾリジノン、１，３−ジ（メトキシメチル）−４，５−ジメトキシ−２−イミダゾリジノン等が挙げられる。
【０１４３】
グリコールウリル系架橋剤としては、Ｎ位がヒドロキシアルキル基及び炭素数１〜４のアルコキシアルキル基の一方又は両方で置換されたグリコールウリル誘導体が挙げられる。このグリコールウリル誘導体は、グリコールウリルとホルマリンとを縮合反応させることにより、また、この生成物を低級アルコールと反応させることにより得ることができる。
グリコールウリル系架橋剤は、例えば、モノ，ジ，トリ及び／又はテトラヒドロキシメチル化グリコールウリル、モノ，ジ，トリ及び／又はテトラメトキシメチル化グリコールウリル、モノ，ジ，トリ及び／又はテトラエトキシメチル化グリコールウリル、モノ，ジ，トリ及び／又はテトラプロポキシメチル化グリコールウリル、モノ，ジ，トリ及び／又はテトラブトキシメチル化グリコールウリル等が挙げられる。
【０１４４】
架橋剤（Ｃ）は、単独で用いてもよいし、２種以上を組み合わせて用いてもよい。
架橋剤（Ｃ）の含有量は、樹脂（Ａ）成分１００質量部に対して０.５〜３０質量部が好ましく、０.５〜１０質量部がより好ましく、１〜５質量部が最も好ましい。この範囲とすることにより、架橋形成が充分に進行し、良好なレジストパターンを得ることができるとともに、レジスト塗布液の保存安定性が良好となり、感度の経時的劣化を抑制することができる。
【０１４５】
なお、本発明で用いられるレジスト組成物は、熱酸発生剤を含有してもよいが、含有しないことが好ましい。ここで熱酸発生剤とは、その熱酸発生剤が用いられているレジストのハードベーク温度（後述）より低い温度では安定であるが、ハードベーク温度以上では分解し、酸を発生する化合物を指し、これに対し、光酸発生剤とはプリベーク温度（後述）やポストエキスポージャーベーク温度（後述）で安定であり、露光により酸を発生する化合物を指す。これらの区別は本発明の使用態様に応じて流動的となりうる。すなわち、同一のレジストにおいて、適用されるプロセス温度によって熱酸発生剤と光酸発生剤の両方として機能したり、光酸発生剤としてのみ機能する場合がある。また、あるレジスト中では熱酸発生剤として機能しないが、他のレジスト中では熱酸発生剤として機能する場合がある。
熱酸発生剤としては、例えば、ベンゾイントシレート、ニトロベンジルトシレート（特に、４−ニトロベンジルトシレート）、および他の有機スルホン酸のアルキルエステルのような種々の公知の熱酸発生剤が挙げられるが、本発明においては、これらの熱酸発生剤を用いないことが好ましい。ただし、熱酸発生剤を用いる場合には、樹脂（Ａ）１００質量部に対して０.０５質量部程度以下に抑えることが適している。
【０１４６】
また、本発明で用いられるレジスト組成物は、塩基性化合物、好ましくは、塩基性含窒素有機化合物、とりわけアミン又はアンモニウム塩を含有させることが好ましい。塩基性化合物を添加することにより、この塩基性化合物をクエンチャーとして作用させて、露光後の引き置きに伴う酸の失活による性能劣化を改良することができる。塩基性化合物を用いる場合は、レジスト組成物の全固形分量を基準に、０．０１〜１重量％程度の範囲で含有することが好ましい。
【０１４７】
このような塩基性化合物の例としては、以下の各式で示されるようなものが挙げられる。
【化７４】
0005086907.tif 000076
【０１４８】
式中、Ｒ11及びＲ12は、それぞれ独立に、水素原子、アルキル基、シクロアルキル基又はアリール基を表す。アルキル基は、好ましくは１〜６個程度の炭素原子を有し、シクロアルキル基は好ましくは５〜１０個程度の炭素原子を有し、アリール基は、好ましくは６〜１０個程度の炭素原子を有する。
Ｒ13、Ｒ14及びＲ15は、それぞれ独立に、水素原子、アルキル基、シクロアルキル基、アリール基又はアルコキシ基を表す。アルキル基、シクロアルキル基、アリール基は、Ｒ11及びＲ12と同様のものが例示される。アルコキシ基は、好ましくは１〜６個の炭素原子を有する。
【０１４９】
Ｒ16は、アルキル基又はシクロアルキル基を表す。アルキル基、シクロアルキル基は、Ｒ11及びＲ12と同様のものが例示される。
Ｒ17、Ｒ18、Ｒ19及びＲ20は、それぞれ独立にアルキル基、シクロアルキル基又はアリール基を表す。アルキル基、シクロアルキル基、アリール基はＲ11、Ｒ12及びＲ17と同様のものが例示される。
さらに、これらアルキル基、シクロアルキル基、アルコキシ基上の水素原子の少なくとも１個は、それぞれ独立に、ヒドロキシル基、アミノ基、又は１〜６個程度の炭素原子を有するアルコキシ基で置換されていてもよい。このアミノ基上の水素原子の少なくとも１個は、１〜４個の炭素原子を有するアルキル基で置換されていてもよい。
Ｗは、アルキレン基、カルボニル基、イミノ基、スルフィド基又はジスルフィド基を表す。アルキレン基は、好ましくは２〜６程度の炭素原子を有する。
また、Ｒ11〜Ｒ20において、直鎖構造と分岐構造の両方をとり得るものについては、そのいずれでもよい。
このような化合物の具体例としては、特開２００６−２５７０７８号公報に例示されているものが挙げられる。
また、特開平１１−５２５７５号公報に開示されているような、ピペリジン骨格を有するヒンダードアミン化合物をクエンチャーとして用いることもできる。
【０１５０】
本発明で用いられるレジスト組成物は、さらに、必要に応じて、増感剤、溶解抑止剤、他の樹脂、界面活性剤、安定剤、染料等、当該分野で公知の各種添加物を含有してもよい。
【０１５１】
本発明で用いられるレジスト組成物は、通常、上記の各成分が溶剤に溶解された状態でレジスト液組成物として用いられる。そして、このようなレジスト組成物は、少なくとも第１のレジスト組成物として用いられる。これによって、いわゆるダブルイメージング法に用いることができ、このダブルイメージング法において、レジスト塗布、露光、現像という過程を２回繰り返すことでパターンピッチが半減した微細なレジストパターンを得ることができる。このような工程は、３回以上の複数回（Ｎ回）繰り返してもよい。これによって、パターンピッチが１/Ｎとなったさらに微細なレジストパターンを得ることが可能となる。本発明は、こようなダブル、トリプルイメージング法及びマルチプルイメージング法において好適に適用することができる。
なお、上述したレジスト組成物は、第２のレジスト組成物として用いてもよい。この場合、必ずしも第１のレジスト組成物と同一組成でなくてもよい。
【０１５２】
本発明のレジスト処理方法では、まず、上述したレジスト液組成物（以下、第１のレジスト組成物と記することがある）を、基体上に塗布、乾燥して、第１のレジスト膜を得る。ここでの、第１のレジスト膜の膜厚は、特に限定されるものではないが、膜厚方向において、後工程における露光、現像が十分に行える程度以下に設定することが適しており、例えば、０．数μｍ〜数ｍｍ程度が挙げられる。
基体としては、特に限定されるものではなく、例えば、シリコンウェハ等の半導体基板、プラスチック、金属又はセラミックス基板、絶縁膜、導電膜等がこれら基板上に形成されたもの等、種々のものが利用できる。
組成物の塗布方法としては、特に限定されず、スピンコーティング等の通常工業的に用いられている方法を利用することができる。
【０１５３】
レジスト液の組成物を得るために用いられる溶剤は、各成分を溶解し、適当な乾燥速度を有し、溶剤が蒸発した後に均一で平滑な塗膜を与えるものであれば、いかなるものでも用いることができるが、通常、当該分野で一般に用いられている溶剤が適している。
例えば、エチルセロソルブアセテート、メチルセロソルブアセテート及びプロピレングリコールモノメチルエーテルアセテートのようなグリコールエーテルエステル類、プロピレングリコールモノメチルエーテルのようなグリコールエーテル類、乳酸エチル、酢酸ブチル、酢酸アミル及びピルビン酸エチルのようなエステル類、アセトン、メチルイソブチルケトン、２−ヘプタノン及びシクロヘキサノンのようなケトン類、γ−ブチロラクトンのような環状エステル類等が挙げられる。これらの溶剤は、それぞれ単独で又は２種以上組み合わせて用いることができる。
【０１５４】
乾燥は、例えば、自然乾燥、通風乾燥、減圧乾燥などが挙げられる。具体的な加熱温度は、１０〜１２０℃程度が適しており、２５〜８０℃程度が好ましい。加熱時間は、１０秒間〜６０分間程度が適しており、３０秒間〜３０分間程度が好ましい。
【０１５５】
次いで、得られた第１のレジスト膜をプリベークする。プリベークは、例えば、８０〜１４０℃程度の温度範囲で、例えば、３０秒間〜１０分間程度の範囲が挙げられる。
続いて、パターニングのための露光処理を施す。露光処理は、例えば、走査露光型であるスキャニングステッパー型の投影露光装置（露光装置）等、当該分野で通常用いられる露光装置等を用いて行うことが好ましい。露光光源としては、ＫｒＦエキシマレーザ（波長２４８ｎｍ）、ＡｒＦエキシマレーザ（波長１９３ｎｍ）、Ｆ2レーザ（波長１５７ｎｍ）のような紫外域のレーザ光を放射するもの、固体レーザ光源（ＹＡＧ又は半導体レーザ等）からのレーザ光を波長変換して遠紫外域または真空紫外域の高調波レーザ光を放射するもの等、種々のものを用いることができる。
【０１５６】
その後、得られた第１のレジスト膜をポストエクスポージャーベークする。この熱処理により、脱保護基反応を促進させることができる。ここでの熱処理は、例えば、７０〜１４０℃程度の温度範囲で、例えば、３０秒間〜１０分間程度の範囲が挙げられる。
続いて、第１のアルカリ現像液で現像し、第１のレジストパターンを得る。このアルカリ現像液は、この分野で用いられる各種のアルカリ性水溶液を用いることができ、通常、テトラメチルアンモニウムヒドロキシド、（２−ヒドロキシエチル）トリメチルアンモニウムヒドロキシド（通称コリン）の水溶液等が用いられる。
その後、得られた第１のレジストパターンに対して、ハードベークする。この熱処理により、架橋反応を促進させることができる。ここでの加熱処理は、例えば、１２０〜２５０℃程度の比較的高温の温度範囲で、例えば、３０秒間〜１０分間程度の範囲が挙げられる。
【０１５７】
さらに、上述したレジスト組成物を用いて形成された第１のレジストパターンの上に、第２のレジスト組成物を塗布し、乾燥させて第２のレジスト膜を形成する。これを、プリベークし、パターニングのための露光処理を施し、任意に加熱処理、通常、ポストエキスポージャーベークを行う。その後、第２のアルカリ現像液で現像することにより、第２のレジストパターンを形成することができる。
第２のレジスト組成物に対する塗布、乾燥、プリベーク、露光、ポストエクスポーシャーベーク等の条件は、第１のレジスト組成物に対するものと同様の条件が例示される。
第２のレジスト組成物の組成は特に限定されず、ネガ型及びポジ型のいずれのレジスト組成物を用いてもよく、当該分野で公知のもののいずれをも用いることができる。また、上述したレジスト組成物のいずれを用いてもよく、この場合、必ずしも第１のレジスト組成物と同一のものでなくてもよい。
本発明では、ダブルイメージング法を行うことにより２回以上の露光、現像、複数回の加熱処理等に付された場合においても、依然としてその形状を保持して、パターン自体の変形等を生じない第１のレジスト膜を用い、それによって、極微細なパターンを実現することができる。
【実施例】
【０１５８】
次に、実施例を挙げて、本発明をさらに具体的に説明する。例中、含有量ないし使用量を表す％および部は、特記しないかぎり重量基準である。また、重量平均分子量は、ゲルパーミュエーションクロマトグラフィーにより求めた値である。なお、測定条件は下記のとおりである。
カラム：TSKgel  Multipore  HXL-M  x  3+guardcolumn（東ソー社製）
溶離液：テトラヒドロフラン
流量：1.0mL／min
検出器：RI検出器
カラム温度：40℃
注入量：100μl
分子量標準：標準ポリスチレン（東ソー社製）
樹脂合成で使用したモノマーを下記に示す。
【０１５９】
【化７５】
0005086907.tif 000077
【０１６０】
樹脂合成例１：樹脂Ｙ１の合成
温度計、還流管を装着した４つ口フラスコに１，４−ジオキサン５５．５５部を仕込み、窒素ガスで３０分間バブリングを行った。窒素シール下で７０℃まで昇温した後、上記の図で示されるモノマーＢ  ３０．００部、Ｃ  １１．２２部、Ｄ  ５．７９部、Ｅ  ２４．０３部、Ｆ  ２１．５４部、アゾビスイソブチロニトリル０．５４部、アゾビス−２，４−ジメチルバレロニトリル２．４３部、１，４−ジオキサン８３．３３部を混合した溶液を、７０℃を保ったまま２時間かけて滴下した。滴下終了後７０℃で５時間保温した。冷却後、その反応液を１，４−ジオキサン１０１．８４部で希釈した。この希釈したマスを、１２０４部のメタノール中へ攪拌しながら注ぎ、析出した樹脂を濾取した。濾物をメタノール１２０４部の液に投入し攪拌後濾過を行った。得られた濾過物を同様の液に投入、攪拌、濾過の操作を、さらに４回行った。その後減圧乾燥を行い６５．４部の樹脂を得た。この樹脂をＹ１とする。収率：７１％、Ｍｗ：１２７８４、Ｍｗ／Ｍｎ：１．５２、Ｔｇ：１５４．７℃。
【０１６１】
樹脂合成例２：樹脂Ｙ２の合成
樹脂合成例１において、アゾビスイソブチロニトリル０．６７部、アゾビス−２，４−ジメチルバレロニトリル３．０４部とし、反応温度を６５℃とする以外、樹脂合成例１と同様の方法で合成し、６６．４部の樹脂を得た。この樹脂をＹ２とする。収率：７２％、Ｍｗ：１４３６４、Ｍｗ／Ｍｎ：１．６３、Ｔｇ：１５３．６℃。
【０１６２】
樹脂合成例３：樹脂Ｙ３の合成
樹脂合成例１において、反応温度を６５℃とする以外、樹脂合成例１と同様の方法で合成し、６８．２部の樹脂を得た。この樹脂をＹ３とする。収率：７４％、Ｍｗ：１６８１８、Ｍｗ／Ｍｎ：１．６７、Ｔｇ：１５５．７℃。
【０１６３】
樹脂合成例４：樹脂Ｙ４の合成
樹脂合成例１において、アゾビスイソブチロニトリル０．３４部、アゾビス−２，４−ジメチルバレロニトリル１．５２部とし、反応温度を６０℃とする以外、樹脂合成例１と同様の方法で合成し、７２．４部の樹脂を得た。この樹脂をＹ４とする。収率：７８％、Ｍｗ：２５８０８、Ｍｗ／Ｍｎ：１．８３、Ｔｇ：１５７．７℃。
【０１６４】
樹脂合成例５：樹脂Ｙ５の合成
樹脂合成例１において、アゾビスイソブチロニトリル０．２０部、アゾビス−２，４−ジメチルバレロニトリル０．９１部とし、反応温度を６０℃とする以外、樹脂合成例１と同様の方法で合成し、７１．５部の樹脂を得た。この樹脂をＹ５とする。収率：７７％、Ｍｗ：３６２１５、Ｍｗ／Ｍｎ：１．８８、Ｔｇ：１５８．２℃。
【０１６５】
樹脂合成例６：樹脂Ｙ６の合成
温度計、還流管を装着した４つ口フラスコに１，４−ジオキサン２７．７８部を仕込み、窒素ガスで３０分間バブリングを行った。その後、窒素シール下で７３℃まで昇温した後、上記の図で示されるモノマーＢ  １５．００部、Ｃ  ５．６１部、モノマーＤ  ２．８９部、Ｅ  １２．０２部、モノマーＦ  １０．７７部、アゾビスイソブチロニトリル０．３４部、アゾビス−２，４−ジメチルバレロニトリル１．５２部、１，４−ジオキサン６３．８５部を混合した溶液を、７３℃を保ったまま２時間かけて滴下した。滴下終了後７３℃で５時間保温した。冷却後、その反応液を１，４−ジオキサン５０．９２部で希釈した。この希釈したマスを、メタノール４８１部、イオン交換水１２０部の混合液中へ攪拌しながら注ぎ、析出した樹脂を濾取した。濾物をメタノール３０１部の液に投入し攪拌後濾過を行った。得られた濾過物を同様の液に投入、攪拌、濾過の操作を、更に２回行った。その後減圧乾燥を行い３７．０部の樹脂を得た。この樹脂を２とする。収率：８０％、Ｍｗ：７８８３、Ｍｗ／Ｍｎ：１．９６。
【０１６６】
【化７６】
0005086907.tif 000078
【０１６７】
樹脂合成例７：樹脂１の合成
温度計、還流管を装着した４つ口フラスコにメチルイソブチルケトン２４．３６部を仕込み、窒素ガスで３０分間バブリングを行った。窒素シール下で７２℃まで昇温した後、上記の図で示されるモノマーＡ  １６．２０部、Ｄ  １１．５６部、Ｆ  ８．３２部、アゾビスイソブチロニトリル０．２７部、アゾビス−２，４−ジメチルバレロニトリル１．２２部、メチルイソブチルケトン２９．７７部を混合した溶液を、７２℃を保ったまま２時間かけて滴下した。滴下終了後７２℃で５時間保温した。冷却後、その反応液をメチルイソブチルケトン３９．６９部で希釈した。この希釈したマスを、４６９部のメタノール中へ攪拌しながら注ぎ、析出した樹脂を濾取した。濾物をメタノール２３５部の液に投入し攪拌後濾過を行った。得られた濾過物を同様の液に投入、攪拌、濾過の操作を、さらに２回行った。その後減圧乾燥を行い２２．７部の樹脂を得た。この樹脂を１とする。収率：６３％、Ｍｗ：１０１２４、Ｍｗ／Ｍｎ：１．４０。
【０１６８】
【化７７】
0005086907.tif 000079
【０１６９】
光酸発生剤合成例１：トリフェニルスルホニウム  ４−オキソ−１−アダマンチルオキシカルボニルジフルオロメタンスルホナート（光酸発生剤１）の合成
（１）ジフルオロ（フルオロスルホニル）酢酸メチルエステル１００部、イオン交換水２５０部に、氷浴下、３０％水酸化ナトリウム水溶液２３０部を滴下した。１００℃で３時間還流し、冷却後、濃塩酸８８部で中和した。得られた溶液を濃縮することによりジフルオロスルホ酢酸  ナトリウム塩を１６４．８部得た（無機塩含有、純度６２．６％）。
（２）ジフルオロスルホ酢酸  ナトリウム塩５．０部（純度６２．８％）、４−オキソ−１−アダマンタノール２．６部、エチルベンゼン１００部を仕込み、濃硫酸０．８部を加え、３０時間加熱還流した。冷却後、濾過、ｔｅｒｔ−ブチルメチルエーテルで洗浄し、ジフルオロスルホ酢酸−４−オキソ−１−アダマンチルエステル  ナトリウム塩を５．５部得た。1Ｈ−ＮＭＲによる純度分析の結果、純度３５．６％であった。
【０１７０】
【化７８】
0005086907.tif 000080
【０１７１】
（３）ジフルオロスルホ酢酸−４−オキソ−１−アダマンチルエステル  ナトリウム塩５．４部（純度３５．６％）を仕込み、アセトニトリル１６部、イオン交換水１６部の混合溶媒を加えた。これに、トリフェニルスルホニウム  クロライド１．７部、アセトニトリル５部、イオン交換水５部の溶液を添加した。１５時間撹拌後、濃縮し、クロロホルム１４２部で抽出した。有機層をイオン交換水で洗浄し、得られた有機層を濃縮した。濃縮液をｔｅｒｔ−ブチルメチルエーテル２４部でリパルプすることにより白色固体としてトリフェニルスルホニウム  ４−オキソ−１−アダマンチルオキシカルボニルジフルオロメタンスルホナート（光酸発生剤１）を１．７部得た。
【０１７２】
【化７９】
0005086907.tif 000081
【０１７３】
光酸発生剤合成例２：トリフェニルスルホニウム  １−（（３−ヒドロキシアダマンチル）メトキシカルボニル）ジフルオロメタンスルホナート（光酸発生剤３）の合成
（１）ジフルオロ（フルオロスルホニル）酢酸メチルエステル１００部、イオン交換水１５０部に、氷浴下、３０％水酸化ナトリウム水溶液２３０部を滴下した。１００℃で３時間還流し、冷却後、濃塩酸８８部で中和した。得られた溶液を濃縮することによりジフルオロスルホ酢酸  ナトリウム塩を１６４．４部得た（無機塩含有、純度６２．７％）。
（２）ジフルオロスルホ酢酸  ナトリウム塩１．９部（純度６２．７％）、Ｎ，Ｎ−ジメチルホルムアミド９．５部に、１，１’−カルボニルジイミダゾール１．０部を添加し２時間撹拌した。この溶液を、３−ヒドロキシアダマンチルメタノール１．１部、N，N−ジメチルホルムアミド５．５部に、水素化ナトリウム０．２部を添加し、２時間撹拌した溶液に添加した。１５時間撹拌後、生成したジフルオロスルホ酢酸−３−ヒドロキシ−１−アダマンチルメチルエステル  ナトリウム塩をそのまま次の反応に用いた。
【０１７４】
【化８０】
0005086907.tif 000082
【０１７５】
（３）上記（２）で得られたジフルオロスルホ酢酸−３−ヒドロキシ−１−アダマンチルメチルエステル  ナトリウム塩の溶液に、クロロホルム１７．２部、１４．８％トリフェニルスルホニウム  クロライド水溶液２．９部添加した。１５時間撹拌後、分液し、水層をクロロホルム６．５部で抽出した。有機層を合わせてイオン交換水で洗浄し、得られた有機層を濃縮した。濃縮液にｔｅｒｔ−ブチルメチルエーテル５．０部を添加し、撹拌後濾過することにより白色固体としてトリフェニルスルホニウム  １−（（３−ヒドロキシアダマンチル）メトキシカルボニル）ジフルオロメタンスルホナート（光酸発生剤３）を０．２部得た。
【０１７６】
【化８１】
0005086907.tif 000083
実施例及び比較例
以下の各成分を混合して溶解し、さらに孔径０．２μｍのフッ素樹脂製フィルターで濾過して、各レジスト組成物を調製した。
【０１７７】
【表１】
0005086907.tif 000084
なお、表１において、用いた各成分を以下に示す。
【０１７８】
＜架橋剤＞
架橋剤１
【化８２】
0005086907.tif 000085
【０１７９】
＜熱酸発生剤＞
熱酸発生剤１：
【化８３】
0005086907.tif 000086
【０１８０】
＜クエンチャー＞
クエンチャー１：テトラブチルアンモニウムハイドライド
クエンチャー２：２，６−ジイソプロピルアニリン
【化８４】
0005086907.tif 000087
クエンチャー３：ルチジン
クエンチャー４：テトラメチルアンモニウムハライド
【化８５】
0005086907.tif 000088
【０１８１】
＜溶剤＞
ＰＭＥＧ溶媒１：
プロピレングリコールモノメチルエーテル  ２８５部
２−ヘプタノン  ３５部
プロピレングリコールモノメチルエーテルアセテート  ２０部
γ−ブチロラクトン  ３部
ＰＭＥＧ溶媒２：
プロピレングリコールモノメチルエーテル  ２５５部
２−ヘプタノン  ３５部
プロピレングリコールモノメチルエーテルアセテート  ２０部
γ−ブチロラクトン  ３部
ＰＭＥＧ溶媒３：
プロピレングリコールモノメチルエーテル  １７０部
２−ヘプタノン  ３５部
プロピレングリコールモノメチルエーテルアセテート  ２０部
γ−ブチロラクトン  ３部
【０１８２】
実施例１
シリコンウェハに、Ｂｒｅｗｅｒ社製の有機反射防止膜用組成物である「ＡＲＣ−２９Ａ−８」を塗布して、２０５℃、６０秒の条件でベークすることによって厚さ７８０Åの有機反射防止膜を形成し、この上に、表１の実施例１のレジスト組成を上記ＰＭＥＧ溶媒１に溶解したレジスト液を、乾燥後の膜厚が０.０８μｍとなるようにスピンコートした。
レジスト液塗布後、ダイレクトホットプレート上にて、９０℃で６０秒間プリベークした。
このようにして得られたレジスト膜を、各ウェハに、ＡｒＦエキシマステッパー〔キャノン製の「ＦＰＡ５０００−ＡＳ３」、ＮＡ＝０．７５、２／３Ａｎｎｕｌａｒ〕及び線幅：１００ｎｍである１：１のラインアンドスペースパターンを有するマスクを用い、露光量を３５ｍＪ／ｃｍ２でパターンを露光した。
露光後、ホットプレート上にて、８０℃で６０秒間、ポストエキスポジャーベークを行った。
さらに、２．３８重量％テトラメチルアンモニウムヒドロキシド水溶液で６０秒間のパドル現像を行って、所望のパターンを形成した。
その後、１５０℃の温度で６０秒間、ハードベークを行った。
得られた第１のラインアンドスペースパターンを走査型電子顕微鏡で観察したところ、良好で精密なパターンが形成されていることが確認された。
【０１８３】
続いて、得られた第１のラインアンドスペースパターン上に、第２のレジスト液として、表１の参考例Ａのレジスト組成を上記ＰＭＥＧ溶媒２に溶解したレジスト液を、乾燥後の膜厚が０.０８μｍとなるように塗布した。
第２のレジスト液塗布後、ダイレクトホットプレート上にて、８５℃で６０秒間プリベークした。
【０１８４】
このようにして得られた第２のレジスト膜を、各ウェハに、ＡｒＦエキシマステッパー〔キャノン製の「ＦＰＡ５０００−ＡＳ３」、ＮＡ＝０．７５、２／３Ａｎｎｕｌａｒ〕を用い、パターンを９０°回転させ、第１のラインアンドスペースパターンに対して直交するように第２のラインアンドスペースパターンを露光量２９ｍＪ／ｃｍ２で露光した。
露光後、ホットプレート上にて、８５℃で６０秒間、ポストエキスポジャーベークを行った。
さらに、２．３８重量％テトラメチルアンモニウムヒドロキシド水溶液で６０秒間のパドル現像を行って、最終的に格子状のパターンを形成した。
得られた第１及び第２のラインアンドスペースパターンを走査型電子顕微鏡で観察したところ、第１のラインアンドスペースパターン上に第２のラインアンドスペースパターンが、良好な形状で形成されているとともに、第１のラインアンドスペースパターン形状が維持されており、全体として、良好なパターンが形成されていることが確認された。また、断面形状も良好であった。
【０１８５】
実施例２〜６
表１に示すレジスト組成物を用いる以外、実質的に実施例１と同様に第１のラインアンドスペースパターンを作成し、走査型電子顕微鏡で観察した。その結果、良好で精密なパターンが形成されていることが確認された。
【０１８６】
続いて、実施例１と同様に、得られた第１のラインアンドスペースパターン上に、第２のラインアンドスペースパターンを作成し、走査型電子顕微鏡で観察した。その結果、第１のラインアンドスペースパターン上に第２のラインアンドスペースパターンが、良好な形状で形成されているとともに、第１のラインアンドスペースパターン形状が維持されており、全体として、良好なパターンが形成されていることが確認された。また、断面形状も良好であった。
【０１８７】
実施例７
樹脂合成例１において、アゾビスイソブチロニトリル０．６０部、アゾビス−２，４−ジメチルバレロニトリル２．７４部とする以外、実質的に同様に、Ｍｗ＝１００００の樹脂を得る。
この樹脂を、表１における実施例１の樹脂（Ａ）に変更する以外は、実質的に実施例１と同様に第１及び第２のラインアンドスペースパターンを作成する。
その結果、実施例１と同様に良好なパターンが得られる。
【０１８８】
実施例８
樹脂合成例１において、アゾビスイソブチロニトリル０．１７部、アゾビス−２，４−ジメチルバレロニトリル０．７９部とし、反応温度を６０℃とする以外、実質的に同様に、Ｍｗ＝４００００の樹脂を得る。
この樹脂を、表１における実施例１の樹脂（Ａ）に変更する以外は、実質的に実施例１と同様に第１及び第２のラインアンドスペースパターンを作成する。
その結果、実施例１と同様に良好なパターンが得られる。
【０１８９】
比較例１〜３
表１に示す、分子量の比較的小さな樹脂（Ａ）を使用したレジスト組成物を用いる以外、実質的に実施例１と同様に第１のラインアンドスペースパターンを作成し、走査型電子顕微鏡で観察した。
その結果、得られたレジストパターン、特に第１のラインアンドスペースパターンは、一部において溶解したり、ラインパターン幅が細くなっている部分が認められ、良好なパターンが認められなかった。
特に、比較例３のように、熱酸発生剤を用いた場合には、第１のラインアンドスペースパターンの溶解が顕著であった。
【０１９０】
比較例４
樹脂合成例１において、アゾビスイソブチロニトリル１．３４部のみを開始剤として仕込み、反応温度を６０℃とする以外、実質的に同様に、Ｍｗ＝７０６２０の樹脂を得た。
この樹脂を、表１における実施例１の樹脂（Ａ）に変更する以外は、実質的に実施例１と同様に第１及び第２のラインアンドスペースパターンを作成した。
その結果、露光時には、ところどころで塊状態となり、現像液による溶解が全く認められず、ラインアンドスペースのパターンに成形されなかった。
【産業上の利用可能性】
【０１９１】
本発明のレジスト処理方法によれば、ダブルパターニング法又はダブルイメージング法等のマルチパターニング法又はマルチイメージング法において、１回目のレジストパターン形成用のレジスト組成物によって得られたレジストパターンを、極微細に、かつ精度良く形成することが可能となる。